(57)【要約】【課題】  本発明は、アルミニウム含有合金を使用した鋼または鋼部品の溶融亜鉛メッキ方法および本発明の方法の目的のために使用することができるフラックス組成物およびフラックス槽の提供にある。【解決手段】  本発明の方法は、脱脂槽における鉄または鋼部品の脱脂処理、酸洗い処理、フラックス処理であって、フラックス混合物によるフラックス処理、フラックス処理された鉄または鋼部品の乾燥処理、Ｚｎ／Ａｌ溶融物による溶融亜鉛メッキ処理を具備するものであり、前記フラックス組成物が、成分として、塩化亜鉛、塩化アンモニウム、少なくとも１つのアルミニウム塩および／または少なくとも１種の銀塩を含有し、かつ、前記フラックス組成物が、塩化鉛（ＰｂＣｌ２）および塩化ニッケル（ＮｉＣｌ２）を少なくとも実質的に含まないか、好ましくは完全に含まないことを特徴とするものである。【選択図】    なし
2019518142.tif 000002
【特許請求の範囲】
【請求項１】
鉄または鋼部品を溶融亜鉛メッキする方法であって、
該方法が、 
（ａ）  特に少なくとも１つに脱脂槽における鉄または鋼部品の脱脂処理、好ましくはアルカリ脱脂処理；それから、
（ｂ）  場合により、方法工程（ａ）で脱脂された鉄または鋼部品を、少なくとも１つのすすぎ槽においてすすぐすすぎ処理；それから、
（ｃ）  方法工程（ａ）で脱脂し、場合により方法工程（ｂ）ですすがれた鉄または鋼部品を、特に少なくとも１つの酸洗い槽中で酸洗いする鉄または鋼部品の酸洗い処理、好ましくは酸性酸洗い処理；それから、
（ｄ）  場合により方法工程（ｃ）で、特に酸洗いされた鉄または鋼部品を、少なくとも１つのすすぎ槽ですすぐすすぎ処理；それから、
（ｅ）  フラックス槽中のフラックス組成物を用いて、方法工程（ｃ）で酸洗いされ、場合により方法工程（ｄ）ですすがれた鉄または鋼部品のフラックス処理であって、
前記フラックス槽が、アルコール／水混合物を含む液相を含み、該フラックス槽の液相が、特に溶解または分散形態、好ましくは溶解形態のフラックス混合物を有すること、かつ、
前記フラックス組成物が、成分として、（ｉ）塩化亜鉛（ＺｎＣｌ２）、（ｉｉ）塩化アンモニウム（ＮＨ４Ｃｌ）、（ｉｉｉ）任意に少なくとも１つのアルカリ金属および／またはアルカリ土類金属塩、および（ｉｖ）少なくとも１つのアルミニウム塩及び／または少なくとも１つの銀塩、より特には塩化アルミニウム（ＡｌＣｌ３）及び／または塩化銀（ＡｇＣｌ）、好ましくは塩化アルミニウム（ＡｌＣｌ３）を含むこと、かつ、塩化鉛（ＰｂＣｌ２）および塩化ニッケル（ＮｉＣｌ２）を実質的に含まないか、好ましくは全く含まないこと；それから、
（ｆ）  方法工程（ｅ）においてフラックス処理された鉄または鋼部品の乾燥処理；それから、
（ｇ）  方法工程（ｅ）でフラックス処理を受け、場合により方法工程（ｆ）で乾燥された鉄含有または鉄部品のアルミニウム含有、より特にはアルミニウム合金化亜鉛溶融物（「Ｚｎ／Ａｌ溶融物」）の溶融亜鉛メッキであって、より好ましくはアルミニウム含有、より特にはアルミニウム合金化亜鉛溶融物を含む溶融亜鉛メッキ槽中において、好ましくはアルミニウム含有、より特にはアルミニウム合金化亜鉛溶融物中および／または溶融亜鉛メッキ槽中へ鉄または鋼部品の浸漬させることによって行われるもの；
を、上記の順序で上記の方法工程を含むことを特徴とする方法。
【請求項２】
前記フラックス槽が、酸性調整されること；および／または、
前記フラックス槽が、定義されおよび／または規定された、より特に酸性のｐＨに調整され、より特には０〜６．９のｐＨ範囲、好ましくは０．５〜６．５のｐＨ範囲、より好ましくは１〜５．５のｐＨ範囲、非常に好ましくは１．５〜５のｐＨ範囲、特に好ましくは２〜４．５のｐＨ範囲、さらにより好ましくは２〜４のｐＨ範囲に調整されること；および／または、
前記フラックス槽が、定義されおよび／または規定された、より特には酸性のｐＨに調整され、そのｐＨが、好ましくは無機塩基性化合物、より特にはアンモニア（ＮＨ３）と組み合わせた好ましくは無機酸によって調整されることを特徴とする請求項１記載の方法。
【請求項３】
前記フラックス槽が、アルコール／水混合物に基づいて、０．５：９９．５〜９９：１の範囲内、より特には２：９８〜９５：５の範囲、好ましくは５：９５〜９０：１０の範囲内、より好ましくは５：９５〜５０：５０の範囲内、非常に好ましくは５：９５〜４５：５５の範囲内、特に好ましくは５：９５〜５０：５０の範囲内、さらにより好ましくは１０：９０〜３０：７０の範囲内の重量ベースのアルコール／水比で、アルコール／水混合物を含有すること；および／または
前記フラックス槽は、アルコール／水混合物に基づいて、少なくとも０．５重量％の量、より好ましくは少なくとも１重量％の量、好ましくは少なくとも２重量％の量、より多く好ましくは少なくとも３重量％の量、さらに好ましくは少なくとも４重量％の量アルコールを含有すること；および／または、
前記フラックス槽は、アルコール／水混合物に基づいて、９０重量％までの量、より特別には７０重量％までの量、好ましくは５０重量％までの量、より好ましくは３０重量％までの量、さらにより好ましくは２５重量％までの量のアルコールを含有すること；および／または、
前記フラックス槽のアルコール／水混合物のアルコールは、大気圧下（１，０１３．２５ｈＰａ）で、４０℃〜２００℃の範囲内、４５℃〜１８０℃の範囲内、好ましくは５０℃〜１５０℃の範囲内、より好ましくは５５℃〜１３０℃の範囲、非常に好ましくは６０℃〜１１０℃の範囲の沸点を含有するアルコールから選択されること；および／または、
前記フラックス槽のアルコール／水混合物のアルコールが、水混和性および／または水溶性アルコールであること；および／または、
前記フラックス槽のアルコール／水混合物のアルコールが、水と共沸混合物を形成するアルコールであること；および／または、
前記フラックス槽のアルコール／水混合物のアルコールが、Ｃ１〜Ｃ１０アルコール、より好ましくはＣ１〜Ｃ６アルコール、好ましくはＣ１〜Ｃ４アルコールおよびそれらの混合物の群から選択されること；および／または、
前記フラックス槽のアルコール／水混合物のアルコールが、直鎖状または分枝状、飽和または不飽和、脂肪族、脂環式または芳香族、一級、二級または三級の、一価、二価または三価のＣ１〜Ｃ１０アルコールおよびそれらの混合物、より特定的にはＣ１〜Ｃ６アルコール、好ましくはＣ１〜Ｃ４アルコールから選択され、より好ましくは直鎖状または分枝状、飽和、脂肪族、一級、二級または三級の一価のＣ１〜Ｃ１０アルコールおよびそれらの混合物、より特にＣ１〜Ｃ６アルコール、好ましくはＣ１〜Ｃ４アルコールの群から選択されること；および／または、
前記フラックス槽のアルコール／水混合物のアルコールは、メタノール、エタノール、プロパン−１−オール、プロパン−２−オール、ブタン−１−オール、ブタン−２−オール、２−メチルプロパン−１−オール、２−メチルプロパン−２−オール、ペンタン−１−オール、ペンタン−２−オール、ペンタン−３−オール、２メチルブタン−１−オール、３メチルブタン−１−オール、２メチルブタン−２−オール、３ メチルブタン−２−オール、２，２−ジメチルプロパン−１−オール、ヘキサン−１−オール、ヘプタン−１−オール、オクタン−１−オール、ノナン−１−オール、デカン−１−オール、エタン−１，２−ジオール、プロパン−１，２−ジオール、シクロペンタノール、シクロヘキサノール、プロプ−２−エン−１−オール、ブト−２−エン−１−オールおよびそれらの混合物からなる群から選択され、より特にはメタノール、エタノール、プロパン−１−オール、プロパン−２−オール、ブタン−１−オール、ブタン−２−オール、２−メチルプロパン−１−オール、２−メチルプロパン−２−オール、ペンタン−１−オール、ペンタン−２−オール、ペンタン−３−オール、２−メチルブタン−１−オール、３−メチルブタン−１−オール、２−メチルブタン−２−オール、３−メチルブタン−２−オール、２，２−ジメチルプロパン−１−オールおよびそれらの混合物からなる群から選択され、より好ましくはメタノール、エタノール、プロパン−１−オール、プロパン−２−オール、ブタン−１−オール、ブタン−２−オール、２−メチルプロパン−１−オール、２−メチルプロパン−２−オールおよびそれらの混合物からなる群から選択され、さらにより好ましくはメタノール、エタノール、プロパン−１−オール、プロパン−２−オール、ブタン−１−オール、ブタン−２−オールおよびそれらの混合物からなる群から選択されること；および／または、
前記フラックス槽のアルコール／水混合物のアルコールが、メタノール、エタノール、プロパン−１−オール、プロパン−２−オール、ブタン−１−オール、ブタン−２−オールおよびそれらの混合物の群から選択されること；
前記フラックス槽のアルコール／水混合物のアルコールが、より特にはアルコキシル化、好ましくはエトキシル化またはプロキシル化Ｃ６〜Ｃ２５アルコール、好ましくはＣ８〜Ｃ１５アルコールおよびアルコキシル化、好ましくはエトキシル化またはプロキシル化脂肪アルコール、好ましくはＣ６〜Ｃ３０脂肪アルコール、ヒドロキシル官能ポリアルキレングリコールエーテル、ヒドロキシル官能脂肪アルコールアルコキシレート、より特にＣ６〜Ｃ３０脂肪アルコールアルコキシレート、ヒドロキシル官能アルキル（ポリ）グルコシドおよびヒドロキシル官能アルキルフェノールアルコキシレートおよびそれらの混合物から選択される界面活性アルコールおよび／または界面活性特性を含有するアルコールであることを特徴とする請求項１または２記載の方法。
【請求項４】
前記フラックス槽が、少なくとも１つの湿潤剤および／または界面活性剤、さらに特に少なくとも１つのイオン性または非イオン性湿潤剤および／または界面活性剤、好ましくは少なくとも１つの非イオン性湿潤剤および／または界面活性剤をさらに含有すること、および／または、
特に、前記フラックス槽が、前記フラックス槽に基づいて、０．０００１〜１５重量％の量、好ましくは０．００１〜１０重量％の量、より好ましくは０．０１〜８重量％の量、０．０１〜６重量％の量、非常に好ましくは０．０５〜３重量％の量、さらにより好ましくは０．１〜２重量％の量の少なくとも１つの湿潤剤および／または界面活性剤をさらに含有すること、および／または、
特に、前記フラックス槽が、前記フラックス槽に基づいて、０．０００１〜１０体積％の量、好ましくは０．００１〜８体積％の量、より好ましくは０．０１〜５体積％の量、０．０１〜５体積％の量、非常に好ましくは０．０５〜３体積％の量、さらにより好ましくは０．１〜２体積％の量の少なくとも１つの湿潤剤および／または界面活性剤を好ましくはさらに含有することを特徴とする請求項１〜３のいずれか１つに記載の方法。
【請求項５】
前記フラックス槽が、さらに特にフラックス組成物の全塩分として計算された少なくとも１５０ｇ／Ｌの量の、より特定的には少なくとも２００ｇ／Ｌの量の、好ましくは少なくとも２５０ｇ／Ｌの量の、より好ましくは少なくとも３００ｇ／Ｌの量の、非常に好ましくは少なくとも４００ｇ／Ｌの量の、特に好ましくは少なくとも４５０ｇ／Ｌの量の、さらにより好ましくは少なくとも５００ｇ／Ｌの量のフラックス組成物を含有すること、および／または、
前記フラックス槽が、さらに特にフラックス組成物の全塩分として計算された１５０ｇ／Ｌ〜７５０ｇ／Ｌの量の、より特に２００ｇ／Ｌ〜７００ｇ／Ｌの量の、好ましくは２５０ｇ／Ｌ〜６５０ｇ／Ｌの量の、さらに好ましくは３００ｇ／Ｌ〜６２５ｇ／Ｌの量の、非常に好ましくは４００ｇ／Ｌ〜６００ｇ／Ｌの量の、特に好ましくは４５０ｇ／Ｌ〜５８０ｇ／Ｌの量の、さらにより好ましくは５００ｇ／Ｌ〜５７５ｇ／Ｌの量のフラックス組成物を含有することを特徴とする請求項１〜４のいずれか１つに記載の方法。
【請求項６】
前記フラックス組成物が、含有成分として、
（ｉ）  より特には５０〜９５重量％の範囲内、好ましくは５５〜９０重量％の範囲内、より好ましくは６０〜８５重量％の範囲内、より好ましくは６５〜８２．５重量％の範囲内、さらにより好ましくは７０〜８２重量％の範囲内の量の塩化亜鉛（ＺｎＣｌ２）、
（ｉｉ）  より特には５〜４５重量％の範囲内、好ましくは７．５〜４０重量％の範囲内、より好ましくは１０〜３５重量％の範囲内、非常に好ましくは１１〜２５重量％の範囲内、より好ましくは１２〜２０重量％の範囲内の量の塩化アンモニウム（ＮＨ４Ｃｌ）、
（ｉｉｉ）  場合により、より特には０．１〜２５重量％の範囲内、好ましくは０．５〜２０重量％の範囲内、さらに好ましくは１〜１５重量％の範囲、非常に好ましくは２〜１２．５重量％の範囲内、さらにより好ましくは４〜１０重量％の範囲内の量のアルカリ金属塩および／またはアルカリ土類金属塩、および、
（ｉｖ）  より特には１×１０−７〜２重量％の範囲内、好ましくは１×１０ −６〜１．５重量％の範囲内、より好ましくは１×１０−５〜１重量％の範囲内、非常に好ましくは２×１０−５〜０．５重量％の範囲内、より一層好ましくは５×１０−５〜５×１０−３重量％の範囲内の少なくとも１つのアルミニウム塩および／または少なくとも１つの銀塩、より特には塩化アルミニウム（ＡｌＣｌ３）および／または塩化銀（ＡｇＣｌ）、好ましくは塩化アルミニウム（ＡｌＣｌ３）を有し、
上記量の数値の全ては組成に基づいて、合計１００重量％となるように選択されるものであり、
前記フラックス組成物は、塩化鉛（ＰｂＣｌ２）および塩化ニッケル（ＮｉＣｌ２）を少なくとも実質的に含まないか、好ましくは完全に含まないことを特徴とする請求項１〜５のいずれか１つに記載の方法。
【請求項７】
前記フラックス組成物が、成分（ｉｉｉ）のアルカリ金属塩および／またはアルカリ土類金属塩として、アルカリ金属塩化物および／またはアルカリ土類金属塩化物を含むこと；および／または、
前記フラックス組成物が、成分（ｉｉｉ）のアルカリ金属塩および／またはアルカリ土類金属塩として、リチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）およびバリウム（Ｂａ）ならびにそれらの組み合わせの群から選択されるアルカリ金属および／またはアルカリ土類金属の少なくとも１つのアルカリ金属塩および／またはアルカリ土類金属塩を含有すること；および／または、
前記フラックス組成物が、成分（ｉｉｉ）のアルカリ金属および／またはアルカリ土類金属塩として、お互いに異なる少なくとも２つのアルカリ金属塩および／またはアルカリ土類金属塩を有し、より特にはリチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）およびバリウム（Ｂａ）ならびにそれらの組み合わせの群から選択されるアルカリ金属および／またはアルカリ土類金属の少なくとも２つのアルカリ金属塩および／またはアルカリ土類金属塩を含有すること；および／または、
前記フラックス組成物が、成分（ｉｉｉ）のアルカリ金属塩および／またはアルカリ土類金属塩として、互いに異なる少なくとも２つのアルカリ金属塩を有し、より特には互いに異なる２つのアルカリ金属塩化物を有し、好ましくは特に５０：１〜１：５０の範囲内、より特に２５：１〜１：２５の範囲内、好ましくは１０：１〜１：１０の範囲内のナトリウム／カリウムの重量比を含有する塩化ナトリウムおよび塩化カリウムを含有すること；を特徴とする請求項１〜６のいずれか１つに記載の方法。
【請求項８】
前記フラックス組成物が、塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）を少なくとも実質的に含まないか、好ましくは完全に含まないこと；および／または、
前記フラックス組成物が、塩化鉛（ＰｂＣｌ２）、塩化ニッケル（ＮｉＣｌ２）、塩化コバルト（ＣｏＣｌ２）、塩化マンガン（ＭｎＣｌ２）、塩化スズ（ＳｎＣｌ ２）、塩化ビスマス（ＢｉＣｌ３）および塩化アンチモン（ＳｂＣｌ３）を少なくとも実質的に含まないか、好ましくは完全に含まないこと、および／または、前記フラックス組成物が、塩化鉛（ＰｂＣｌ２）、塩化ニッケル（ＮｉＣｌ２）、塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）の群から選択される塩化物を少なくとも実質的に含まないか、好ましくは完全に含まないこと；および／または、
前記フラックス組成物が、鉛（Ｐｂ）、ニッケル（Ｎｉ）、コバルト（Ｃｏ）、マンガン（Ｍｎ）、スズ（Ｓｎ）、ビスマス（Ｂｉ）およびアンチモン（Ｓｂ）の群から選択される金属塩および金属化合物を少なくとも実質的に含まないか、好ましくは完全に含まないこと；および／または、
より特別には塩化亜鉛（ＺｎＣｌ２）以外およびアルミニウム塩および／または銀塩、より特には塩化銀（ＡｇＣｌ）および／または塩化アルミニウム（ＡｌＣｌ３）以外のフラックス組成物が、遷移金属および重金属の塩および化合物を少なくとも実質的に含まないか、好ましくは完全に含まないこと；を特徴とする請求項１〜７のいずれか1つに記載の方法。
【請求項９】
前記方法工程（ｅ）におけるフラックス処理が、鉄または鋼部品と前記フラックス槽および／または前記フラックス組成物との接触が、特に浸漬またはスプレー塗布、好ましくは浸漬によって行われること、特に、鉄または鋼部品が、フラックス槽及び／またはフラックス組成物と、０．００１〜３０分、より特に０．０１〜２０分、好ましくは０．１〜１５分、好ましくは０．５〜１０分、より好ましくは１〜５分の間接触し、より特にはフラックス槽中に浸漬され、および／または、特に鉄または鋼部品が、フラックス槽および／またはフラックス組成物と、３０分まで、さらに特には２０分まで、好ましくは１５分まで、好ましくは１０分まで、より好ましくは５分まで接触し、より特には浸漬されること；および／または、
前記方法工程（ｆ）の乾燥処理が、５０〜４００℃の範囲内、より特に７５〜３５０℃の範囲内、好ましくは１００〜３００℃の範囲内、より好ましくは１２５〜２７５℃の範囲内、非常に好ましくは１５０〜２５０℃の範囲内の温度で行われること、および／または、方法工程（ｆ）における乾燥処理が、４００℃まで、より特別には３５０℃まで、好ましくは３００℃まで、さらに好ましくは２７５℃まで、極めて好ましくは２５０℃までの温度で行われること；および／または、
前記方法工程（ｆ）における乾燥処理が、乾燥中の鉄または鋼部品の表面が、１００〜３００℃の範囲内、特に１２５〜２７５℃の範囲内、好ましくは１２５〜２７５℃の範囲、１５０〜２５０℃の範囲内、より好ましくは１６０〜２２５℃の範囲内、非常に好ましくは１７０〜２００℃の範囲内の温度を有するように行われること；および／または、
前記方法工程（ｆ）における乾燥処理が、空気の存在下および／または空気を用いて行われること；および／または、
前記乾燥処理が、少なくとも１つの乾燥設備、より特には少なくとも１つのオーブンで行われることを特徴とする請求項１〜８のいずれか1つに記載の方法。
【請求項１０】
アルミニウム含有、より特にはアルミニウム合金化亜鉛溶融物（「Ｚｎ／Ａｌ溶融物」）および／または溶融亜鉛メッキ槽が、アルミニウム含有、より特にはアルミニウム合金化亜鉛溶融物（「Ｚｎ／Ａｌ溶融物」）および／または溶融亜鉛メッキ槽に基づいて、０．０００１〜２５重量％の範囲内、より特には０．００１〜２０重量％の範囲内、好ましくは０．００５〜１７．５重量％の範囲内、より好ましくは０．０１〜１５重量％の範囲内、非常に好ましくは０．０２〜１２．５重量％の範囲内、特に好ましくは０．０５〜１０重量％の範囲内、さらにより好ましくは、０．１〜８重量％の範囲内の量のアルミニウムを含有すること、より特には、アルミニウム含有、より特にはアルミニウム合金化亜鉛溶融物（「Ｚｎ／Ａｌ溶融物」）および／または溶融亜鉛メッキ槽は、アルミニウム含有、より特にはアルミニウム合金化亜鉛溶融物（「Ｚｎ／Ａｌ溶融物」）に基づいて、少なくとも７５重量％、より特には少なくとも８０重量％、好ましくは少なくとも８５重量％、より好ましくは少なくとも９０重量％の量の亜鉛を含有し、かつ場合により、より特には５重量％までの量の少なくとも１つのさらなる金属を含有しおよび／またはより特にはビスマス（Ｂｉ）、鉛（Ｐｂ）、スズ（Ｓｎ）、ニッケル（Ｎｉ）、ケイ素（Ｓｉ）、マグネシウム（Ｍｇ）およびそれらの組み合わせの群から選択される金属を含有し、上記の全ての量の数値が、合計１００重量％となるように選択されること；および／または、
アルミニウム含有、より特にはアルミニウム合金化亜鉛溶融物（「Ｚｎ／Ａｌ溶融物」）および／または溶融亜鉛メッキ槽は以下の組成を有し、アルミニウム含有、より特にはアルミニウム合金化亜鉛溶融物（「Ｚｎ／Ａｌ溶融物」）および／または溶融亜鉛メッキ槽に基づいて、全体として１００重量％が得られるように選択されること：
（ｉ）  特に７５〜９９．９９９９重量％の範囲内、より特に８０〜９９．９９９重量％の範囲内、好ましくは８２．５〜９９．９９５重量％の範囲内、より好ましくは８５〜９９．９９重量％の範囲内、非常に好ましくは８７．５〜９９．９８重量％の範囲内、特に好ましくは９０〜９９．９５重量％の範囲内、さらにより好ましくは９２〜９９．９重量％の範囲の量の亜鉛（Ｚｎ）、
（ｉｉ）  特に０．０００１〜２５重量％の範囲内、より特に０．００１〜２０重量％の範囲内、好ましくは０．００５〜１７．５重量％の範囲内、さらに好ましくは０．０１〜１５重量％の範囲内、非常に好ましくは０．０２〜１２．５重量％の範囲内、特に好ましくは０．０５〜１０重量％の範囲内、さらにより好ましくは０．１〜８重量％の範囲内の量のアルミニウム（Ａｌ）、
（ｉｉｉ）  場合により、特に０．５重量％までの量、好ましくは０．３重量％までの量、さらに好ましくは０．１重量％までの量のビスマス（Ｂｉ）、
（ｉｖ）  場合により、より特に０．５重量％までの量、好ましくは０．２重量％までの量、さらに好ましくは０．１重量％までの量の鉛（Ｐｂ）、
（ｖ）  場合により、より特に０．９重量％までの量、好ましくは０．６重量％までの量、さらに好ましくは０．３重量％までの量のスズ（Ｓｎ）、
（ｖｉ）  場合により、より特に０．１重量％までの量、好ましくは０．０８重量％までの量、さらに好ましくは０．０６重量％までの量のニッケル（Ｎｉ）、
（ｖｉｉ）  場合により、より特に０．１重量％までの量、好ましくは０．０５重量％までの量、さらに好ましくは０．０１重量％までの量のケイ素（Ｓｉ）、
（ｖｉｉｉ）  場合により、より特に５重量％までの量、好ましくは２．５重量％までの量、さらに好ましくは０．８重量％までの量のマグネシウム（Ｍｇ）；および／または、
前記アルミニウム合金化亜鉛溶融物（「Ｚｎ／Ａｌ溶融物」）および／または溶融亜鉛メッキ槽が、３７５℃〜７５０℃の範囲内、より特には３８０〜７００℃の範囲内、好ましくは３９０℃〜６８０℃の範囲内、さらにより好ましくは３９５℃〜６７５℃の範囲内の温度を有すること；および／または、
鉄または鋼部品は、アルミニウム含有、より特にはアルミニウム合金化亜鉛溶融物（「Ｚｎ／Ａｌ溶融物」）および／または溶融亜鉛メッキ槽中に、
より特に効果的な溶融亜鉛メッキを確実にするのに十分な期間の間、より特に０．０００１〜６０分の範囲、好ましくは０．００１〜４５分の範囲、より好ましくは０．０１〜３０分の範囲、さらにより好ましくは０．１〜１５分の範囲の期間浸漬され、より特にはその中に浸漬され攪拌されること；および／または、
前記アルミニウム含有、より特にはアルミニウム合金化亜鉛溶融物（「Ｚｎ／Ａｌ溶融物」）および／または溶融亜鉛メッキ槽は、少なくとも１つの不活性ガス、より特には窒素と接触しおよび／またはすすがれまたは浸透されることを特徴とする請求項１〜９のいずれか1つに記載の方法。
【請求項１１】
前記方法が、連続的または断続的に実施されること；および／または、
前記鉄または鋼部品が、個々の製品または多数の個々の製品であるか、または鉄または鋼部品が細長い製品、より特にはワイヤ、チューブ、シートまたはコイル材料などであることを特徴とする請求項１〜１０のいずれか1つに記載の方法。
【請求項１２】
前記方法工程（ｇ）で実施される溶融亜鉛メッキの後に冷却工程（ｈ）が続き、および／または、前記方法工程（ｇ）で溶融亜鉛メッキされた鉄または鋼部品が冷却処理（ｈ）に付され、さらに後処理および／または後処理工程（ｉ）が続くこと；
特に、冷却工程（ｈ）および／または冷却処理（ｈ）は、空気によっておよび／または空気の存在下で、好ましくは大気温度までで行われることを特徴とする請求項１〜１１のいずれか1つに記載の方法。
【請求項１３】
鉄または鋼部品を溶融亜鉛メッキするためのシステム、より特には前記請求項のいずれかに記載の方法を実施するためのシステムであって、
（Ａ）前記鉄または鋼部品の好ましくはアルカリ性脱脂処理のための少なくとも１つの脱脂設備、より特には少なくとも１つの脱脂槽；（Ａ）に対する処理方向下流側にある
（Ｂ）場合により、脱脂設備（Ａ）で脱脂された鉄または鋼部品をすすぐための少なくとも１つのすすぎ設備、より詳しくは少なくとも１つのすすぎ槽；（Ｂ）に対する処理方向下流側にある
（Ｃ）脱脂設備（Ａ）で脱脂され、場合によりすすぎ設備（Ｂ）ですすがれた鉄または鋼部品の好ましくは酸性の酸洗い処理のための少なくとも一つの酸洗い設備、より詳しくは少なくとも一つの酸洗い槽；（Ｃ）に対する処理方向下流側にある
（Ｄ）場合により、酸洗い設備（Ｃ）で酸洗いされた鉄または鋼部品をすすぐための少なくとも１つのすすぎ設備、より特には少なくとも１つのすすぎ槽；（Ｄ）に対する処理方向下流側にある
（Ｅ）酸洗い設備（Ｃ）で酸洗いされ、場合によりすすぎ設備（Ｄ）ですすがれた鉄または鋼部品のフラックス処理のための少なくとも一つのフラックス処理設備であって、フラックス組成物を含有する少なくとも一つのフラックス槽を含み、前記フラックス槽がアルコール／水混合物を含む液相を含み、前記フラックス槽の液相が、特に溶解または分散形態、好ましくは溶解形態においてフラックス組成物を具備するものであること、かつ、
前記フラックス組成物が、成分として、（ｉ）塩化亜鉛（ＺｎＣｌ２）、（ｉｉ）塩化アンモニウム（ＮＨ４Ｃｌ）、（ｉｉｉ）場合により、少なくとも１種のアルカリ金属および／またはアルカリ土類金属塩、および（ｉｖ）少なくとも１種のアルミニウム塩および／または少なくとも１つの銀塩、より特には塩化アルミニウム（ＡｌＣｌ３）および／または塩化銀（ＡｇＣｌ）、好ましくは塩化アルミニウム（ＡｌＣｌ３）を具備すると共に、前記フラックス組成物が塩化鉛（ＰｂＣｌ２）および塩化ニッケル（ＮｉＣｌ２）を少なくとも実質的に含まない、好ましくは完全に含まないものであること；（Ｅ）に対する処理方向下流側にある
（Ｆ）場合により、フラックス処理設備（Ｅ）においてフラックス処理を受けた鉄または鋼部品を乾燥するための少なくとも１つの乾燥設備；（Ｆ）に対する処理方向下流側にある
（Ｇ）場合により、フラックス処理設備（Ｅ）でフラックス処理され、乾燥設備（Ｆ）で乾燥された鉄または鋼部品の溶融亜鉛メッキのための少なくとも１つの溶融亜鉛メッキ設備であって、
融亜鉛メッキ設備が、少なくとも１つのアルミニウム含有、より特にはアルミニウム合金化亜鉛溶融物（「Ｚｎ／Ａｌ溶融物」）を含有し、少なくとも１つの溶融亜鉛メッキ槽が、鉄または鋼鉄部品を浸すために設計されるアルミニウム含有、より特にはアルミニウム合金化亜鉛溶融物を具備するもの；の順序で上記処理施設を含むことを特徴とするシステム。
【請求項１４】
前記フラックス槽が、酸性に調整されていること；および／または、
前記フラックス槽が、定義されおよび／または規定されたより特に酸性のｐＨ、より特には０〜６．９のｐＨ範囲内、好ましくは０．５〜６．５のｐＨ範囲、より好ましくは１〜５．５のｐＨ範囲内、非常に好ましくは１．５〜５のｐＨ範囲内、特に好ましくは２〜４．５のｐＨ範囲内、さらにより好ましくは２〜４のｐＨ範囲内に調整されること；および／または、
前記フラックス槽が、定義されたおよび／または規定された特に酸性のｐＨに調節され、そのｐＨが好ましくは無機塩基性化合物、より特別にはアンモニア（ＮＨ３）との組合せによる好ましくは無機酸により調節されることを特徴とする請求項１３に記載のシステム。
【請求項１５】
前記フラックス槽が、アルコール／水混合物に基づいて、０．５：９９．５〜９９：１の範囲内、より特には２：９８〜９５：５の範囲内、好ましくは５：９５〜９０：１０の範囲内、より好ましくは５：９５〜５０：５０の範囲内、非常に好ましくは５：９５〜４５：５５の範囲内、特に好ましくは５：９５〜５０：５０の範囲内、さらに１０：９０〜３０：７０の範囲内の重量基準のアルコール／水比でアルコール／水混合物を有すること；および／または、
前記フラックス槽が、アルコール／水混合物に基づいて、少なくとも０．５重量％の量、より好ましくは少なくとも１重量％の量、好ましくは少なくとも２重量％の量、少なくとも３重量％の量、より好ましくは少なくとも４重量％の量のアルコールを有すること；および／または、
前記フラックス槽が、アルコール／水混合物に基づいて、９０重量％までの量、より特に７０重量％までの量、好ましくは５０重量％までの量、さらにより好ましくは３０重量％までの量、さらにより好ましくは２５重量％までの量のアルコールを有すること；および／または、
前記フラックス槽のアルコール／水混合物のアルコールが、４０℃〜２００℃の範囲内、特に４５℃〜１８０℃の範囲内、好ましくは５０℃〜１５０℃の範囲内、より好ましくは５５℃〜１３０℃の範囲、非常に好ましくは６０℃〜１１０℃の範囲内の大気圧下（１．０１３．２５ｈＰａ）での沸点を有するアルコールから選択されること；および／または、
前記フラックス槽のアルコール／水混合物のアルコールが、水混和性および／または水溶性アルコールであること；および／または、
前記フラックス槽のアルコール／水混合物のアルコールが、水と共沸混合物を形成するアルコールであること；および／または、
前記フラックス槽のアルコール／水混合物のアルコールが、Ｃ１〜Ｃ１０アルコール、より好ましくはＣ１〜Ｃ６アルコール、好ましくはＣ１〜Ｃ４アルコールおよびそれらの混合物の群から選択されること；および／または、
前記フラックス槽のアルコール／水混合物のアルコールが、直鎖状または分枝状、飽和または不飽和、脂肪族、脂環式または芳香族、一級、二級または三級の一価、二価または三価のＣ１〜Ｃ１０アルコールおよびそれらの混合物からなる群から選択され、より特にはＣ１〜Ｃ６アルコール、好ましくはＣ１〜Ｃ４アルコールからなる群から選択され、より好ましくは直鎖状または分枝鎖状、飽和、脂肪族、第一級、第二級または第三級の一価のＣ１〜Ｃ１０アルコールおよびそれらの混合物からなる群から選択され、より特にはＣ１〜Ｃ６アルコール、好ましくはＣ１〜Ｃ４アルコールの群から選択されること；および／または、
前記フラックス槽のアルコール／水混合物のアルコールが、メタノール、エタノール、プロパン−１−オール、プロパン−２−オール、ブタン−１−オール、ブタン−２−オール、２−メチルプロパン−１−１−オール、２−メチルプロパン−２−オール、ペンタン−１−オール、ペンタン−２−オール、ペンタン−３−オール、２−メチルブタン−１−オール、３−メチルブタン−１−オール、２−メチルブタン−２−オール、３−メチルブタン−２−オール、２，２−ジメチルプロパン−１−オール、ヘキサン−１−オール、ヘプタン−１−オール、オクタン−１−オール、ノナン−１−オール、デカン−１−オール、エタン−１，２−ジオール、プロパン−１，２−ジオール、シクロペンタノール、シクロヘキサノール、プロプ−２−エン−１−オール、ブト−２−エン−１−オールおよびそれらの混合物からなる群から選択され、より特にはメタノール、エタノール、プロパン−１−オール、プロパン−２−オール、ブタン−１−オール、ブタン−２−オール、２−メチルプロパン−１−オール、２−メチルプロパン−２−オール、ペンタン−１−オール、ペンタン−２−オール、ペンタン−３−オール、２−メチルブタン−１−オール、３−メチルブタン−１−オール、２−メチルブタン−２−オール、３−メチルブタン−２−オール、２，２−ジメチルプロパン−１−オールおよびそれらの混合物からなる群から選択され、より好ましくは、メタノール、エタノール、プロパン−１−オール、プロパン−２−オール、ブタン−１−オール、ブタン−２−オール、２-メチルプロパン−１−オール、２−メチルプロパン−２−オールおよびそれらの混合物の群から選択され、より好ましくはメタノール、エタノール、プロパン−１−オール、プロパン−２−オール、ブタン−１−オール、ブタン−２−オールおよびのそれらの混合物からなる群から選択されること；および／または、
前記フラックス槽のアルコール／水混合物のアルコールが、メタノール、エタノール、プロパン−１−オール、プロパン−２−オール、ブタン−１−オール、ブタン−２−オールおよびそれらの混合物の群から選択されること；および／または、
前記フラックス槽のアルコール／水混合物のアルコールが、界面活性剤アルコールおよび／または界面活性剤特性を有するアルコール、より特にはアルコキシル化、好ましくはエトキシル化またはプロポキシル化Ｃ６〜Ｃ２５アルコール、好ましくはＣ８〜Ｃ１５アルコール、およびアルコキシル化、好ましくはエトキシル化またはプロポキシル化脂肪アルコール、好ましくはＣ６〜Ｃ３０脂肪アルコール、ヒドロキシル官能ポリアルキレングリコールエーテル、ヒドロキシル官能脂肪アルコールアルコキシレート、より特にＣ６〜Ｃ３０脂肪アルコールアルコキシレート、ヒドロキシル官能アルキル（ポリ）グルコシドおよびヒドロキシル官能基 アルキルフェノールアルコキシレートおよびそれらの混合物から選択されることを特徴とする請求項１３または１４に記載のシステム。
【請求項１６】
前記フラックス槽が、少なくとも１つの湿潤剤および／または界面活性剤、さらに特に少なくとも１つのイオン性または非イオン性湿潤剤および／または界面活性剤、好ましくは少なくとも１つの非イオン性湿潤剤および／または界面活性剤をさらに有すること；
特に、前記フラックス槽が、前記フラックス槽に基づいて、０．０００１〜１５重量％の量、好ましくは０．００１〜１０重量％の量、より好ましくは０．０１〜８重量％の量、さらにより好ましくは０．０１〜６重量％の量、非常に好ましくは０．０５〜３重量％の量、さらにより好ましくは０．１〜２重量％の量の少なくとも１つの湿潤剤および／または界面活性剤をさらに有すること；および／または、
特に、前記フラックス槽が、前記フラックス槽に基づいて、０．０００１〜１０体積％の量、好ましくは０．００１〜８体積％の量、より好ましくは０．０１〜５体積％の量、さらにより好ましくは０．０１〜５体積％の量、非常に好ましくは０．０５〜３体積％の量、さらにより好ましくは０．１〜２体積％の量の少なくとも１つの湿潤剤および／または界面活性剤をさらに有することを特徴とする請求項１３〜１５のいずれか1つに記載のシステム。
【請求項１７】
前記フラックス槽が、前記フラックス組成物の合計塩分含有量として計算された少なくとも１５０ｇ／Ｌの量、特に少なくとも２００ｇ／Ｌの量、好ましくは少なくとも２５０ｇ／Ｌの量、さらに好ましくは少なくとも３００ｇ／Ｌの量、非常に好ましくは少なくとも４００ｇ／Ｌの量、特に好ましくは少なくとも４５０ｇ／Ｌの量、さらにより好ましくは少なくとも５００ｇ／Ｌの量で前記フラックス組成物を有すること；および／または、
前記フラックス槽が、さらに特にフラックス組成物の全塩分として計算された１５０ｇ／Ｌ〜７５０ｇ／Ｌの量、より特には２００ｇ／Ｌ〜７００ｇ／Ｌの量、好ましくは２５０ｇ／Ｌ〜６５０ｇ／Ｌの量、より好ましくは３００ｇ／Ｌ〜６２５ｇ／Ｌの量、非常に好ましくは４００ｇ／Ｌ〜６００ｇ／Ｌの量、特に好ましくは４５０ｇ／Ｌ〜５８０ｇ／Ｌの量、さらにより好ましくは５００ｇ／Ｌ〜５７５ｇ／Ｌの量で、前記フラックス組成物を有することを特徴とする請求項１３〜１６のいずれか1つに記載のシステム。
【請求項１８】
前記フラックス組成物が成分として；
（ｉ）  より特には５０〜９５重量％の範囲内、好ましくは５５〜９０重量％の範囲内、より好ましくは６０〜８５重量％の範囲内、より好ましくは５０〜９５重量％の範囲内、６５〜８２．５重量％の範囲内、さらにより好ましくは７０〜８２重量％の範囲内の量の塩化亜鉛（ＺｎＣｌ２）、
（ｉｉ）  より特には５〜４５重量％の範囲内、好ましくは７．５〜４０重量％の範囲内、より好ましくは１０〜３５重量％の範囲内、非常に好ましくは１１〜２５重量％の範囲内、より好ましくは１２〜２０重量％の範囲内の量の塩化アンモニウム（ＮＨ４Ｃｌ）、
（ｉｉｉ）  場合により、特に０．１〜２５重量％の範囲内、好ましくは０．５〜２０重量％の範囲内、さらに好ましくは１〜１５重量％の範囲内、非常に好ましくは２〜１２．５重量％の範囲内、さらにより好ましくは４〜１０重量％の範囲内の量の少なくとも１つのアルカリ金属塩および／またはアルカリ土類金属塩、および
（ｉｖ）  より特には１×１０−７〜２重量％の範囲内、好ましくは１×１０−６〜１．５重量％の範囲内、より好ましくは１×１０−５〜１重量％の範囲内、非常に好ましくは２×１０−５〜０．５重量％の範囲内、さらにより好ましくは５×１０−５〜５×１０−３重量％の範囲内の少なくとも１つのアルミニウム塩および／または少なくとも１つの銀塩、より特には塩化アルミニウム（ＡｌＣｌ３）および／または塩化銀（ＡｇＣｌ）、好ましくは塩化アルミニウム（ＡｌＣｌ３）を有すること、
上記の量の数値のすべては組成に基づいて、結果として合計で１００重量％になるように選択されること、および、
前記フラックス組成物は、塩化亜鉛（ＰｂＣｌ２）および塩化ニッケル（ＮｉＣｌ２）をあまりにも実質的に含まないか、好ましくは完全に含まないことを特徴とする請求項１３〜１７のいずれか1つに記載のシステム。
【請求項１９】
前記フラックス組成物が、成分（ｉｉｉ）のアルカリ金属塩および／またはアルカリ土類金属塩として、アルカリ金属塩化物および／またはアルカリ土類金属塩化物を有すること；および／または、
前記フラックス組成物が、成分（ｉｉｉ）のアルカリ金属および／またはアルカリ土類金属塩として、リチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）およびバリウム（Ｂａ）ならびにそれらの組み合わせからなる群から選択されるアルカリ金属および／またはアルカリ土類金属の少なくとも１つのアルカリ金属塩および／またはアルカリ土類金属塩を有すること；および／または、
前記フラックス組成物が、成分（ｉｉｉ）のアルカリ金属塩および／またはアルカリ土類金属塩として、互いに異なる少なくとも２つのアルカリ金属塩および／またはアルカリ土類金属塩を有し、特にリチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）およびバリウム（Ｂａ）ならびにそれらの組み合わせからなる群から選択されるアルカリ金属および／またはアルカリ土類金属の少なくとも２つの金属塩を有すること；および／または、
前記フラックス組成物は、成分（ｉｉｉ）のアルカリ金属塩および／またはアルカリ土類金属塩として、互いに異なる少なくとも２つのアルカリ金属塩を有し、より特には５０：１〜１：５０の範囲内、より特には２５：１〜１：２５の範囲内、好ましくは１０：１〜１：１０の範囲内のナトリウム／カリウムの重量比を有する互いに異なる２つのアルカリ金属塩化物、好ましくは塩化ナトリウムおよび塩化カリウムを有することを特徴とする請求項１３〜１８のいずれか1つに記載のシステム。
【請求項２０】
前記フラックス組成物が、塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）も少なくとも実質的に含まないか、好ましくは完全に含まないこと；および／または、
前記フラックス組成物が、塩化鉛（ＰｂＣｌ２）、塩化ニッケル（ＮｉＣｌ２）、塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）を少なくとも実質的に含まないか、好ましくは完全に含まないこと、および／または、前記フラックス組成物が、塩化鉛（ＰｂＣｌ２）、塩化ニッケル（ＮｉＣｌ２）、塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）の群から選択される塩化物を少なくとも実質的に含まないか、好ましくは完全に含まないこと；および／または、
前記フラックス組成物が、鉛（Ｐｂ）、ニッケル（Ｎｉ）、コバルト（Ｃｏ）、マンガン（Ｍｎ）、スズ（Ｓｎ）、ビスマス（Ｂｉ）およびアンチモン（Ｓｂ）からなる群から選択される金属の塩および化合物を少なくとも実質的に含まないか、好ましくは完全に含まないこと；および／または、
塩化亜鉛（ＺｎＣｌ２）以外のフラックス組成物およびアルミニウム塩および／または銀塩、特に塩化銀（ＡｇＣｌ）および／または塩化アルミニウム（ＡｌＣｌ３）以外のフラックス組成物が、遷移金属および重金属の化合物の塩を少なくとも実質的に含まないか、好ましくは完全に含まないことを特徴とする請求項１３〜１９のいずれか1つに記載のシステム。
【請求項２１】
前記フラックス処理設備（Ｅ）が、鉄または鋼鉄成分を、フラックス槽および／またはフラックス組成物と接触させるための手段、より特には浸漬または噴霧のための手段または噴霧の適用、好ましくは浸漬のための手段を含有するものであり、鉄または鋼部品をフラックス槽および／またはフラックス組成物と接触させるための手段が、制御可能でありおよび／またはそのような方法において特に制御手段によって制御されること、鉄または鋼部品が、フラックス槽および／またはフラックス組成物と、０．００１〜３０分間、より特に０．０１〜２０分間、好ましくは０．１〜１５分間、好ましくは０．５〜１０分間、さらに好ましくは１〜５分間接触されること、より特にはフラックス槽中に浸漬されること、鉄または鋼部品をフラックス槽および／またはフラックス組成物と接触させるための手段が、制御可能でありおよび／またはその方法においてより特には制御手段によって制御されること、鉄または鋼部品が、フラックス槽および／またはフラックス組成物と、３０分以内、より特には２０分以内、好ましくは１５分以内、好ましくは１０分以内、さらに特に５分以内で接触させること、より特にはフラックス槽中に浸漬されること；
前記乾燥処理設備（Ｆ）が、制御可能でありおよび／またはその方法においてより特には制御手段によって制御されることが可能であること、前記乾燥処理が、５０〜４００℃の範囲内、特に７５〜３５０℃の範囲内、好ましくは１００〜３００℃の範囲内、より好ましくは１２５〜２７５℃、非常に好ましくは１５０〜２５０℃の範囲内の温度で行われること、および／または、方法工程（ｆ）における乾燥処理が、４００℃まで、より特別には３５０℃まで、好ましくは３００℃まで、さらに好ましくは２７５℃まで、極めて好ましくは２５０℃までの温度で行われること；および／または、
前記乾燥処理設備（Ｆ）が、制御可能でありおよび／またはその方法においてより特には制御手段によって制御されることが可能であること、乾燥中の鉄または鋼部品の表面が、１００〜３００℃の範囲内、特に１２５〜２７５℃の範囲内、好ましくは１５０〜２５０℃の範囲内、より好ましくは１６０〜２２５℃の範囲内、非常に好ましくは１７０〜２００℃の範囲内の温度を含有するように、前記乾燥処理が行われること；および／または、
前記乾燥処理設備（Ｆ）が、空気の導入および／または流入のための少なくとも１つの入口を具備すること；および／または、
前記乾燥処理設備（Ｆ）が、通常少なくとも１つの乾燥手段、より特には少なくとも１つのオーブンを具備することを特徴とする請求項１３〜２０のいずれか1つに記載のシステム。
【請求項２２】
前記アルミニウム含有、より特にはアルミニウム合金化亜鉛溶融物（「Ｚｎ／Ａｌ溶融物」）および／または溶融亜鉛メッキ槽が、アルミニウム含有、より特にはアルミニウム合金化亜鉛溶融物（「Ｚｎ／Ａｌ溶融物」）および／または亜鉛メッキを基準にして、０．０００１〜２５重量％の範囲内、より特別には０．００１〜２０重量％の範囲内、好ましくは０．００５〜１７．５重量％の範囲内、より好ましくは０．０１〜１５重量％の範囲内、非常に好ましくは０．０２〜１２．５重量％の範囲内、特に好ましくは０．０５〜１０重量％の範囲内、さらにより好ましくは０．１〜８重量％の範囲内の量のアルミニウムを含むこと、前記アルミニウム含有、より特にはアルミニウム合金化された亜鉛溶融物（「Ｚｎ／Ａｌ溶融物」）および／または溶融亜鉛メッキ槽に基づいて、より特には、アルミニウム含有、より特にはアルミニウム合金化亜鉛溶融物（「Ｚｎ／Ａｌ溶融物」）および／または溶融亜鉛メッキ槽は、少なくとも７５重量％、さらに特に少なくとも８０重量％、好ましくは少なくとも８５重量％、より好ましくは少なくとも９０重量％の量の亜鉛を含むことができ、また、場合により、より特には５重量％までの量で、ビスマス（Ｂｉ）、鉛（Ｐｂ）、スズ（Ｓｎ）、ニッケル（Ｎｉ）、ケイ素（Ｓｉ）、マグネシウム（Ｍｇ）およびそれらの組み合わせの群から選択される少なくとも１つのさらなる金属を具備するものであり、ここで、全ての上記量の数値は、合計１００重量％になるように選択されること；および／または、
前記アルミニウム合金化亜鉛溶融物（「Ｚｎ／Ａｌ溶融物」）および／または溶融亜鉛メッキ槽が以下の組成を含有すること、量の数値が、アルミニウム含有、より特にはアルミニウム合金化亜鉛溶融物（「Ｚｎ／Ａｌ溶融物」）および／または溶融亜鉛メッキ槽に基づき、合計１００重量％となるように選択されること：
（ｉ）  より特には７５〜９９．９９９９重量％の範囲内、より特に８０〜９９．９９９重量％の範囲内、好ましくは８２．５〜９９．９９５重量％の範囲内、より好ましくは８５〜９９．９９重量％の範囲内、非常に好ましくは８７．５〜９９．９８重量％の範囲内、特に好ましくは９０〜９９．９５重量％の範囲、さらにより好ましくは９２〜９９．９重量％の範囲内の量の鉛（Ｚｎ）、
（ｉｉ）  より特には０．０００１〜２５重量％の範囲内、さらに特には０．００１〜２０重量％の範囲内、好ましくは０．００５〜１７．５重量％の範囲内、さらに好ましくは０．０１〜１５重量％の範囲内、非常に好ましくは０．０２〜１２．５重量％の範囲内、特に好ましくは０．０５〜１０重量％の範囲内、さらにより好ましくは０．１〜８重量％の範囲内のアルミニウム（Ａｌ）、
（ｉｉｉ）  場合により、より特には０．５重量％までの量、好ましくは０．３重量％までの量、さらに好ましくは０．１重量％までの量のビスマス（Ｂｉ）、
（ｉｖ）  場合により、より特には０．５重量％までの量、好ましくは０．２重量％までの量、さらに好ましくは０．１重量％までの量の鉛（Ｐｂ）、
（ｖ）  場合により、より特には０．９重量％までの量、好ましくは０．６重量％までの量、さらに好ましくは０．３重量％までの量のスズ（Ｓｎ）、
（ｖｉ）  場合により、より特には０．１重量％までの量、好ましくは０．０８重量％までの量、さらに好ましくは０．０６重量％までの量のニッケル（Ｎｉ）、
（ｖｉｉ）  場合により、より特には０．１重量％までの量、好ましいは０．０５重量％までの量、より好ましいは０．０１重量％までの量のケイ素（Ｓｉ）、
（ｖｉｉｉ）  場合により、より特には５重量％までの量、好ましくは２．５重量％までの量、さらに好ましくは０．８重量％までの量のマグネシウム（Ｍｇ）；および／または、
前記アルミニウム含有、より特にはアルミニウム合金化亜鉛溶融物（「Ｚｎ／Ａｌ溶融物」）および／または溶融亜鉛メッキ槽は、３７５℃〜７５０℃の範囲の温度、特に３８０℃〜７００℃の範囲内の温度、好ましくは３９０℃〜６８０℃の範囲内の温度、さらにより好ましくは３９５℃〜６７５℃の範囲内の温度を有すること；および／または、
前記溶融亜鉛メッキ設備（Ｇ）が、より特には、制御手段によって、鉄または鋼部品が、アルミニウム含有、より特にはアルミニウム合金化亜鉛溶融物（「Ｚｎ／Ａｌ溶融物」）におよび／または溶融亜鉛メッキ槽に浸漬されるように構成されおよび／または制御され、特に制御可能でありおよび／または制御されるように設計され、効果的な溶融亜鉛メッキを確保するのに十分な時間、より特には０．０００１〜６０分の範囲内、好ましくは０．００１〜４５分の範囲内、より好ましくは０．０１〜３０分の範囲内、より好ましくは０．１〜１５分の範囲内の時間、そこに浸漬されて攪拌されるように設計されること；および／または、
前記溶融亜鉛メッキ設備（Ｇ）が、少なくとも１つの不活性ガス、より特には窒素と、アルミニウム含有、より特にはアルミニウム合金化亜鉛溶融物（「Ｚｎ／Ａｌ溶融物」）および／または溶融亜鉛メッキ槽を接触させおよび／またはすすぎしまたは浸透させる手段を具備することを特徴とする請求項１３〜２２のいずれか1つに記載のシステム。
【請求項２３】
前記システムは、連続的または不連続的に動作可能であるように、および／または連続的または断続的に動作するように構成されること；および／または、
前記システムは、鉄または鋼部品を個々の製品としてまたは多数の個々の製品として溶融亜鉛メッキすることができるように、または鉄または鋼部品を、より特にはワイヤ、管、シートまたはコイル材料などのような細長い製品として、溶融亜鉛メッキすることができるように構成されることを特徴とする請求項１３〜２２のいずれか1つに記載のシステム。
【請求項２４】
前記システムが、溶融亜鉛メッキ設備（Ｆ）の処理方向下流側に、溶融亜鉛メッキ設備（Ｆ）で溶融亜鉛メッキされた鉄または鋼部品を冷却するための少なくとも冷却設備（Ｈ）をさらに備えること、特に前記冷却設備（Ｈ）が、動作可能に構成され、および／または、空気の存在下で制御されること、および／または、前記システムが、特に冷却設備（Ｈ）の処理方向下流側に、前記溶融亜鉛メッキされかつ冷却された鉄または鋼部品を、後処理および／または後処理するための少なくとも１つの後処理および／または後処理設備（Ｉ）を具備することを特徴とする請求項１３〜２３のいずれか1つに記載のシステム。
【請求項２５】
溶融亜鉛メッキ処理における鉄または鋼部品のフラックス処理のためのフラックス槽であって、
前記フラックス槽が、アルコール／水混合物を含む液相を有し、該フラックス槽の液相が、特に溶解または分散形態、好ましくは溶解形態のフラックス組成物を含むこと、および、
前記フラックス組成物が、成分として、（ｉ）塩化亜鉛（ＺｎＣｌ２）、（ｉｉ）塩化アンモニウム（ＮＨ４Ｃｌ）、（ｉｉｉ）場合により、少なくとも１つのアルカリ金属塩および／またはアルカリ土類金属塩、および（ｉｖ）少なくとも１つのアルミニウム塩および／または少なくとも１種の銀塩、より特には塩化アルミニウム（ＡｌＣｌ３）及び／または塩化銀（ＡｇＣｌ）、好ましくは塩化アルミニウム（ＡｌＣｌ３）を含有し、かつ、前記フラックス組成物が、塩化鉛（ＰｂＣｌ２）および塩化ニッケル（ＮｉＣｌ２）を少なくとも実質的に含まないか、好ましくは完全に含まないことを特徴とするフラックス槽。
【請求項２６】
前記請求項のいずれかに記載の方法またはシステムの特徴のうちの１つまたは複数によって特徴付けられる請求項２５に記載のフラックス槽。
【請求項２７】
溶融亜鉛メッキ処理における鉄または鋼部品のフラックス処理のためのフラックス組成物であって、
前記フラックス組成物が、成分として、（ｉ）塩化亜鉛（ＺｎＣｌ２）、（ｉｉ）塩化アンモニウム（ＮＨ４Ｃｌ）、（ｉｉｉ）場合により少なくとも１つのアルカリ金属塩および／またはアルカリ土類金属塩、および（ｉｖ）少なくとも１つのアルミニウム塩および／または少なくとも１種の銀塩、より特には塩化アルミニウム（ＡｌＣｌ３）および／または塩化銀（ＡｇＣｌ）、好ましくは塩化アルミニウム（ＡｌＣｌ３）を含有し、かつ、前記フラックス組成物が、塩化鉛（ＰｂＣｌ２）および塩化ニッケル（ＮｉＣｌ２）を少なくとも実質的に含まないか、好ましくは完全に含まないことを特徴とするフラックス組成物。
【請求項２８】
前記フラックス組成物が、フラックス槽の液相中において、溶液中または分散液中に、好ましくは溶液中に存在し、該フラックス槽の液相が、アルコール／水混合物を含有することを特徴とする請求項２７記載のフラックス組成物。
【請求項２９】
前記請求項のいずれかに記載の方法またはシステムの特徴のうちの１つまたは複数によって特徴づけられる請求項２７または２８に記載のフラックス組成物。
【請求項３０】
溶融亜鉛メッキ処理における鉄または鋼部品のフラックス処理のための請求項２５または２６に記載のフラックス槽または請求項２７〜２９のいずれか1つに記載のフラックス組成物の使用。
【請求項３１】
前記フラックス組成物が、前記フラックス槽と組み合わされること、前記フラックス槽が、アルコール／水混合物を含む液相を有し、前記フラックス槽の液相が、特に溶解されまたは分散された形態、好ましくは溶解された形態のフラックス組成物を含む請求項３０に記載の使用。
【請求項３２】
請求項３０または３１に記載の使用であって、前記請求項の特徴のうちの１つまたは複数によって特徴付けられる使用。
【請求項３３】
前記請求項のいずれかに記載の方法および／または前記請求項のいずれかに記載のシステムで得られる溶融亜鉛メッキされた鉄または鋼部品。
【請求項３４】
前記鉄または鋼部品の表面には、厚さ０．５〜３００μｍ、特に厚さ１〜２００μｍ、好ましくは厚さ１．５〜１００μｍ、さらに好ましくは厚さ２〜３０μｍの溶融亜鉛メッキ層が設けられることを特徴とする請求項３３記載の鉄または鋼部品。
【請求項３５】
前記鉄または鋼部品が、その表面上に溶融亜鉛メッキ層を備え、該溶融亜鉛メッキ層が、フラックス処理から生じる鉛（Ｐｂ）および／またはニッケル（Ｎｉ）を少なくとも実質的に含まないか、好ましくは完全に含まないことを特徴とする請求項３３または３４に記載の溶融亜鉛メッキされた鉄または鋼部品。
【請求項３６】
前記鉄または鋼部品が、その表面上に溶融亜鉛メッキ層を有し、該溶融亜鉛メッキ層が、フラックス処理から由来する重金属および鉛（Ｐｂ）、ニッケル（Ｎｉ）、コバルト（Ｃｏ）、マンガン（Ｍｎ）、スズ（Ｓｎ）、ビスマス（Ｂｉ）およびアンチモン（Ｓｂ）からなる群から選択される重金属を少なくとも実質的に含まないか、好ましくは完全に含まないことを特徴とする請求項３３〜３５のいずれか1つに記載の溶融亜鉛メッキされた鉄または鋼部品。
【発明の詳細な説明】
【技術分野】
【０００１】
本発明は，溶融亜鉛メッキによる好ましくは自動車または自動車産業だけでなく、他の分野（例えば建設産業、一般的な機械工学、電気産業などの分野）への適用のための鉄系または鉄含有成分、より特には鋼系または鋼含有成分（鋼成分）の亜鉛メッキの技術分野に関する。
【０００２】
本発明は、より特には溶融亜鉛メッキ方法および関連するシステムに関し、さらにこれに関連して使用することができるフラックスおよびフラックス槽に関し、そしてまたそれらのそれぞれの使用に関し、本発明の方法および／または本発明のシステムによって得られる製品（すなわち溶融亜鉛メッキされた鉄または鋼部品）に関する。
【背景技術】
【０００３】
鉄含有材料から製造されたあらゆる種類の金属部品、より特には鋼から製造された部品は、多くの場合、それらが腐食からの効率的な保護を受けることを臨まれる用途を含有する。特に、自動車、トラック、ユーティリティビークルなどの自動車（自動車）用および同様に他の技術分野（たとえば、建設業、機械工学、電気産業など）用の鋼部品は、長期間の暴露にも耐える腐食からの効率的な保護を要求する。
【０００４】
これに関連して、亜鉛メッキ（ジンキング）によって鋼ベースの部品を腐食から保護することが知られている。亜鉛メッキでは、鋼を腐食から保護するために鋼には一般に薄い亜鉛コーティングが施される。鋼からなる部品を亜鉛メッキするために、言い換えると亜鉛の金属被覆でそれらを被覆するために使用できる様々な亜鉛メッキ方法、例えば特に溶融亜鉛メッキ、亜鉛金属溶射（亜鉛ワイヤによるフレーム溶射）、拡散亜鉛メッキ（剪断）、電気メッキ亜鉛メッキ（電解亜鉛メッキ）、亜鉛フレークコーティングによる無電解亜鉛メッキ、さらには機械的亜鉛メッキなどがある。前述の亜鉛粒子メッキおよび亜鉛メッキ方法との間には、特にそれらの実施に関してだけでなく、製造される亜鉛層または亜鉛コーティングの性質および特性に関しても大きな違いがある。
【０００５】
金属亜鉛コーティングによる鋼の防食のためのおそらく最も重要な方法は、溶融亜鉛メッキ方法である。この方法では、液体亜鉛を入れた加熱タンクに、鋼を連続的に（例：コイルとワイヤ）またはピース（例：部品）に浸し、温度は約４５０〜６００℃（亜鉛の融点：４１９．５℃）であり、これによって鋼表面に鉄と亜鉛の抵抗合金層、そしてその上に非常にしっかり付着している純粋な亜鉛層を形成する。
【０００６】
したがって、溶融亜鉛メッキは確立された技術であり、鉄材料、特に鋼材料から作られた部品を腐食から保護するための長年にわたって認められているものである。上記で概説したように、それは、高温の液体亜鉛槽に、前洗浄されまたは前処理された部品の浸漬を含み、そこで溶融亜鉛との反応が起こり、その結果として冶金学的に基材に結合される比較的薄い亜鉛層の開発をもたらす。
【０００７】
溶融亜鉛メッキに関して、不連続またはバッチピース亜鉛メッキ（例えば、ＤＩＮ ＥＮ ＩＳＯ １４６１参照）と連続コイルおよびワイヤ亜鉛メッキ（例えば、ＤＩＮ ＥＮ １０１４３およびＤＩＮ ＥＮ １０３４６参照）とは区別される。前記バッチピース亜鉛メッキおよび前記連続コイルおよびワイヤ亜鉛メッキはどちらも一般化または標準化された方法である。連続亜鉛メッキ鋼コイルおよび連続亜鉛メッキワイヤは、いずれの場合も、前駆体製品または中間体（半製品）であり、亜鉛メッキされた後、特に成形、打ち抜き、トリミングなどの手段によってさらに処理されるもので、一方、ピース亜鉛メッキによって保護される部品は、最初に完全に製造され、その後初めて溶融亜鉛メッキを施される（これによって、部品に全面的な防食を提供する）。ピース亜鉛メッキとコイル／ワイヤ亜鉛メッキも亜鉛層の厚さの点で異なり、結果として亜鉛層が異なることから保護期間も異なる。コイル亜鉛メッキ鋼板の亜鉛層の厚さは通常２０〜２５マイクロメートル以下であるのに対して、ピース亜鉛メッキ鋼部品の亜鉛層の厚さは通常５０〜２００マイクロメートル、さらにそれ以上の範囲である。
【０００８】
溶融亜鉛メッキは能動的と受動的の両方の防食を提供する。受動的保護は亜鉛コーティングのバリア効果によるものである。能動的保護は亜鉛被覆の陰極活性に基づいて生じる。鉄のような電気化学的電圧系列中のより貴な金属に比べて、例えば亜鉛は犠牲陽極として作用し、亜鉛それ自体が完全に腐食されるまで下層の鉄を腐食から保護する。
【０００９】
ＤＩＮ  ＥＮ  ＩＳＯ  １４６１に準拠した亜鉛メッキが施されたピースは、通常比較的大型の鋼部品および鋼構造物の溶融亜鉛メッキに使用される。鋼ベースのブランクまたは完成したワークピース（部品）が前処理されてから亜鉛溶融槽に浸漬されていることがわかる。液浸は、特に、内面、溶接継目、および亜鉛メッキのための部品または工作物上のアクセスが困難な場所でさえも容易に到達することを可能にする。
【００１０】
従来の溶融亜鉛メッキは、特に、鉄または鋼部品を亜鉛溶融物に浸漬して部品の表面に亜鉛コーティングまたは亜鉛被覆を形成することに基づいている。亜鉛コーティングの接着性、不浸透性、および一体性を確保するために、通常はその後のすすぎ作業を伴う脱脂、下流のすすぎ作業を伴うその後の酸性酸洗い、そして最後にフラックス処理（すなわち、いわゆるフラックシング）、その後の乾燥作業を具備する亜鉛メッキすべき部品の徹底的な表面処理を事前に行う必要がある。
【００１１】
ピース亜鉛メッキの場合、製造の経済性と経済状態の理由から、同一または類似の部品（例：自動車部品の大量生産）は通常、全工程に対して照合またはグループ化されている（これは特に、例えばクロスピースまたはラックとして設計された共通の物品キャリア、またはこれらの同一または類似の多数の構成要素のための共通の取り付けまたは取り付け装置によって行われる）。この目的のために、複数の構成要素が、例えばラッチ手段、タイワイヤなどの保持手段を介して物品キャリアに取り付けられる。グループ化された状態の構成要素は、その後、物品キャリアを介して溶融亜鉛メッキ工程の個々の処理段階または複数の処理段階に供給される。
【００１２】
溶融亜鉛メッキにより亜鉛メッキする従来の部品の典型的なプロセスシーケンスは、慣例的に次の形をとる：
【００１３】
第一に、グリースおよび油の残留物を除去するために、通常は水性のアルカリ性または酸性の脱脂剤の形態の脱脂剤を使用して、関連部品の部品表面を脱脂する。脱脂剤が次の酸洗い作業工程に亜鉛メッキ材料と共に混入するのを防止するために、脱脂槽での洗浄に続いて、通常水槽への浸漬によるすすぎ作業が行われ、これはアルカリ脱脂から酸洗い液に切り替える場合に特に重要である。
【００１４】
次の工程は酸洗い処理（ピクリング）であり、これは特に鋼表面から錆やスケールなどの同種の不純物を除去するのに役立つ。酸洗いは、通常、希塩酸中で行われ、酸洗い手順の期間は、亜鉛メッキ材料の汚染状態（例えば、さびの程度）を含む要因ならびに酸濃度および酸洗い槽の温度に依存する。残留酸および／または残留塩類と亜鉛メッキ材料との同伴を防止または最小化するために、酸洗い処理の後に通常はすすぎ操作が続く（すすぎ工程）。
【００１５】
これに続いてフラックシング（フラックスでの処理）と呼ばれるものがあり、そこでは、フラックスと呼ばれるもので脱脂および酸洗いされた鋼表面は、通常は最も頻繁には塩化亜鉛（ＺｎＣｌ２）および塩化アンモニウム（ＮＨ４Ｃｌ）の混合物を含有する無機塩化物の水溶液を含むものである。一方で、フラックスの役割は、鋼表面と溶融亜鉛との反応に先立って鋼表面の最終的な超微細浄化を行い、亜鉛表面の酸化皮膜を溶解させ、そしてまた亜鉛メッキ処置の前に鋼表面の再酸化を防止することである。他方で、フラックスは、鋼表面と溶融亜鉛との間の濡れ性を高めることを目的としている。鋼表面上にフラックスの固体膜を生成し、付着している水を除去するためにフラックス処理の後に通常乾燥が続き、かくして液体亜鉛浸漬槽中でのその後の望ましくない反応（特に水蒸気の形成）を回避する。
【００１６】
上記の方法で前処理された部品は次に液体亜鉛溶融物中に浸漬されることにより溶融亜鉛メッキされる。純亜鉛で溶融亜鉛メッキする場合、ＤＩＮ ＥＮ ＩＳＯ １４６１による溶融物の亜鉛含有量は少なくとも９８．０重量％である。亜鉛メッキ材料が溶融亜鉛に浸漬された後、それは十分な期間、特に亜鉛メッキ材料がその温度を引き継ぎそして亜鉛層で被覆されるまで十分な時間亜鉛溶融槽中に留まる。亜鉛溶融物の表面は、典型的には、その後、亜鉛メッキ材料が再び亜鉛溶融物から抽出される前に、特に酸化物、亜鉛灰、フラックス残渣などを除去するために洗浄される。このようにして亜鉛メッキされた部品溶融物は、次いで冷却工程（例えば空気中または水浴槽中）にかけられる。最後に、例えばラッチ手段、タイワイヤ等のような構成要素のためのいかなる保持手段も取り除かれる。
【００１７】
亜鉛メッキ作業に続いて、通常、後処理または後処理作業があり、これは場合によっては複雑である。この作業では、余分な亜鉛槽残留物、特に端部で凝固する亜鉛のいわゆる小滴流、および構成要素に付着している酸化物残留物または灰分残留物ができる限り除去されるのが見られる。
【００１８】
溶融亜鉛メッキの品質の1つの基準は、μｍ（マイクロメートル）単位の亜鉛コーティングの厚さである。標準的なＤＩＮ  ＥＮ  ＩＳＯ  １４６１は、部品の亜鉛メッキで、材料の厚さに応じて提供される必要なコーティング厚の最小値を指定している。実際には、層厚はＤＩＮ ＥＮ ＩＳＯ １４６１に規定されている最小層厚よりかなり上である。一般的に言えば、部品亜鉛メッキによって製造された亜鉛コーティングは、５０〜２００マイクロメートルまたはそれ以上の範囲の厚さを含有する。
【００１９】
亜鉛メッキ手順では、液体亜鉛と鋼表面との間の相互拡散の結果として、異なる組成を含有する鉄／亜鉛合金層のコーティングが鋼部品上に形成される。溶融亜鉛メッキ品を取り出すと、亜鉛の層−純亜鉛層とも呼ばれる−が最上層の合金層に付着したままであり、この亜鉛の層は亜鉛溶融物の組成に対応する組成を含有する。溶融メッキに伴う高温のために、比較的脆い層が鋼表面上に最初に形成され、この層は鉄と亜鉛の間の合金（混晶）に基づき、純粋な亜鉛層はその層の上にのみ形成される。比較的脆い鉄／亜鉛合金層は基材への接着強度を向上させるが、それはまた亜鉛メッキ鋼の成形性を妨げる。鋼中の多量のケイ素、特にその製造中の鋼のいわゆる沈静化のために使用される種類のものは、亜鉛溶融物と基材との間の反応性を増大させ、そして結果として鉄／亜鉛合金層の強い成長をもたらす。このようにして、比較的高い全体層厚が形成される。これは非常に長期間の防食を可能にするが、それにもかかわらず、亜鉛層の厚さの増加と共に、層が機械的露出、特に突然の局所的露出の下で剥がれ落ち、それによって防食効果を破壊するという危険性も高める。
【００２０】
急速に成長し、脆くそして厚い鉄／亜鉛合金層の発生率の上記の問題を打ち消すために、そしてまた、亜鉛メッキに対する高い腐食防止と関連して比較的低い層厚を可能にするために、さらに亜鉛溶融物または液体亜鉛槽にアルミニウムを添加することは先行技術から公知の方法である。例えば、５重量％のアルミニウムを溶融亜鉛溶融物に添加することによって、純亜鉛よりも低い溶融温度を含有する亜鉛／アルミニウム合金が製造される。亜鉛／アルミニウム融液（Ｚｎ／Ａｌ融液）または液体亜鉛／アルミニウム槽（Ｚｎ／Ａｌ槽）を使用することによって、一方では、信頼性のある防食のためにはるかに薄い層厚（一般に５０マイクロメートル未満）を実現することが可能であり；他方では、アルミニウムが−特定の理論に拘束されることなく−該当する部品の鋼表面上に最初にバリア層を形成するので、脆い鉄／スズ合金層は形成されず、次に実際の亜鉛層がこのバリア層上に堆積される。
【００２１】
亜鉛／アルミニウム溶融物で溶融亜鉛メッキされた部品はそれゆえに容易に成形可能であるが、それでもなお−準アルミニウムを含まない亜鉛溶融物で溶融亜鉛メッキするのと比較して著しく薄い層厚にもかかわらず−改良された腐食保護品質を示す。
【００２２】
純亜鉛と比較して、溶融亜鉛メッキ槽に使用される亜鉛／アルミニウム合金は、強化された流動特性を示す。さらに、そのような亜鉛／アルミニウム合金を使用して行われる溶融亜鉛メッキによって製造された亜鉛コーティングは、より優れた耐食性（純粋な亜鉛よりも２〜６倍優れている）、より優れた光学品質、改善された成形性、および純粋な亜鉛から形成された亜鉛コーティングと比較して向上したコーティング性を含有する。さらにこの技術は、鉛フリー亜鉛コーティングの製造にも使用できる。
【００２３】
亜鉛／アルミニウム溶融物を使用するまたは亜鉛／アルミニウム溶融メッキ槽を使用するこの種の溶融亜鉛メッキ方法は、例えば、国際公開第２００２／０４２５１２号公報およびこの特許ファミリー（例えば、ＥＰ １  ３５２ １００ Ｂ１、ＤＥ ６０１ ２４ ７６７ Ｔ２、およびＵＳ ２００３／０２１９５４３ Ａ１）に関連する同等の刊行物から知られている。亜鉛／アルミニウム溶融メッキ槽用のフラックス組成は、純亜鉛での従来の溶融亜鉛メッキ用のものとは異なるので、亜鉛／アルミニウム溶融槽による溶融亜鉛メッキに適したフラックスもそこに開示されている。そこに開示されている方法では、非常に薄い層厚（一般に５０マイクロメートルより十分に小さく、典型的には２〜２０マイクロメートルの範囲内）および高い費用効果と共に非常に低い重量を含有する防食コーティングを生成することができ、そこに記載されている方法は、マイクロジンク（登録商標）法の名称で商業的に用いられている。
【先行技術文献】
【特許文献】
【００２４】
【特許文献１】国際公開第２００２−０４２５１２号公報
【特許文献２】ＥＰ  １  ３５２  １００  Ｂ１
【特許文献３】ＤＥ  ６０１  ２４  ７６７  Ｔ２
【特許文献４】ＵＳ  ２００３／０２１９５４３  Ａ１
【発明の概要】
【発明が解決しようとする課題】
【００２５】
しかしながら、亜鉛／アルミニウム溶融物または亜鉛／アルミニウム溶融メッキ槽を使用する従来技術の溶融亜鉛メッキ方法（例えば、ＷＯ２００２／０４２５１２Ａ１など）は、フラックス処理および塩化ニッケルのフラックス処理に関して良好な湿潤性を可能にするために、さらに所望の特性を達成するために、場合によっては他の遷移金属または重金属塩化物のフラックスの高温安定性をもたらすために、かなりの量の塩化鉛を含含有するフラックスを使用する。さらに、従来技術の溶融亜鉛メッキ法の場合のフラックス槽のｐＨの調整は、一般に塩酸を用いて行われ、これはある状況においては処理される金属基材の望ましくない水素脆化を促進することがある。
【００２６】
それゆえに、亜鉛層の形成およびその特性に関して、それらは亜鉛溶融物中の合金元素を介して特に影響され得ることが明らかになった。これに関連して最も重要な要素の１つはアルミニウムである；したがって、亜鉛溶融物中に含まれるわずか１００ｐｐｍ（重量ベース）のアルミニウム含有量によって、より明るくより光沢のある外観という意味で、得られる亜鉛層の光学的品質を改善することが可能であることが明らかになった。この効果は、溶融亜鉛中のアルミニウム量が１０００ｐｐｍ（重量ベース）に達するまで連続的に増加する。さらに、すでに上で概説したように、亜鉛溶解物中のアルミニウム含有量が０．１２重量％以上であることから、金属間のＦｅ／Ａｌ相が鉄材料と亜鉛層との間に形成され、その結果として鉄と亜鉛溶融物との間の他の通常の拡散過程の抑制が生じ、これによってＺｎ／Ｆｅ相の成長の著しい減少が生じること；したがって、この結果として、亜鉛溶融物中のこのレベル以上のアルミニウムでは、実質的により薄い亜鉛層が生じることが明らかになった。最後に、原則として、得られる亜鉛層の防食効果は、亜鉛溶融物中のアルミニウム含有量の増加と共に増加すること；これに対する基礎は、Ａｌ／Ｚｎ化合物がより迅速に著しくより安定な外層を形成することが明らかになった。
【００２７】
アルミニウム含有亜鉛溶融物の商業的使用の既知の例は、いわゆるガルファン（登録商標）法および前述のマイクロジンク（登録商標）法であり、亜鉛溶融物中のアルミニウム含有量は典型的には４．２〜６．２重量％の範囲である。この合金の利点の１つは、平均値５重量％付近に、３８２℃の融点を含有するＡｌ／Ｚｎ系の共晶組成があり、それによって亜鉛メッキ作業における作業温度の低下を可能にすることである。
【００２８】
アルミニウム合金またはアルミニウム含有亜鉛溶融物（Ｚｎ／Ａｌ溶融物）の使用に伴う欠点は、高温の液体Ｚｎ／Ａｌ溶融物で亜鉛メッキされる鉄または鋼鉄表面を濡らすことがはるかに困難であること、鉄に対するアルミニウムの高い親和性によって、Ｚｎ／Ａｌ溶融物と処理すべき部品の鉄または鋼表面との間のはるかに敏感なまたはそれほど扱いにくい反応であることである。これは、純亜鉛溶融物を使用するときの作業手順と比較して、清浄化工程の後でかつＺｎ／Ａｌ溶融物中への浸漬前の鋼表面の清浄度に対してかなり大きな要求を課すことを必要とする。さらに、溶融物と基材との間の反応、ひいては均質で不浸透性の亜鉛コーティングの形成を可能にするために、適切なフラックスの使用および亜鉛メッキ材料の予熱も必要である。
【００２９】
さらに、一般に、アルミニウム合金またはアルミニウム含有亜鉛溶融物（Ｚｎ／Ａｌ溶融物）を使用する場合、フラックス処理には特定のフラックスが要求され、これらのフラックスは、例えば塩化鉛および／または塩化ニッケルだけでなく場合によってはコバルト、マンガン、スズ、アンチモンおよび／または塩化ビスマスなどの特に環境適合性ではなくおよび／または望まれない重金属化合物（通常は重金属塩化物）を含んでいるが、これらの化合物は、その後の溶融亜鉛メッキを確実にするために、特に亜鉛メッキ部品に欠陥がないようにするために必要なものである。アルミニウム合金またはアルミニウム含有亜鉛溶融物（Ｚｎ／Ａｌ溶融物）で溶融亜鉛メッキするために特別に設計されたこれらのフラックスでは、塩化鉛は、特に表面張力を低下させ、そのため液体Ｚｎ／Ａｌ溶融物によるターゲット部品表面の濡れ性を改善することを目的としており、塩化ニッケルは、特に通常フラックス処理に続く乾燥に関して、フラックスの温度安定性を改善することを目的としている。
【００３０】
それにもかかわらず、先行技術にしたがってアルミニウム合金またはアルミニウム含有亜鉛溶融物（Ｚｎ／Ａｌ溶融物）を使用する場合、そして特に先行技術から知られているフラックスを使用する場合、上流の洗浄段階において溶解されないか、すすぎ作業にもかかわらず洗浄段階を通じたエントレインメントから生じるグリースや油などの外因性不純物に対する高い感度が残っている。その理由は、実際の亜鉛メッキ作業に先立つ前処理工程において、鋼表面からの全ての外因性および同種の不純物（例えば、グリースおよび油、微生物、酸化残渣など）の完全な除去が必要であり、そのような除去は典型的には複数のアルカリ性脱脂槽および酸性酸洗い槽を含み、それぞれアルカリ性および酸性媒体は、次に続き作業段階への同調を防ぐために、それぞれの脱脂浴および洗浄浴に続く通常複数のすすぎ段階で洗い流される。場合によっては供給されたままの状態における既存の表面状態の非常に高い変動など 特に、アルミニウム合金またはアルミニウム含有亜鉛メルト（Zn / Alメルト）を使用する場合、溶融亜鉛メッキ作業の状況下では、特に大量の前処理槽では、亜鉛メッキされるべき非常に多種多様な成分の高処理量、先行技術にしたがって亜鉛メッキされるべき非常に多種多様な構成要素の高処理量は、亜鉛メッキ材料上の欠陥を絶えず伴うが、これらの欠陥は典型的には単独でまたは不適切に有効なフラックス処理に関連した不適切な洗浄に起因する。
【００３１】
したがって、本発明が解決しようとする課題は、アルミニウム含有合金を使用した、特に鉄系または鉄含有成分、好ましくは鋼系または鋼含有成分（鋼成分）の溶融亜鉛メッキ方法および本発明の方法の目的のために使用することができるフラックスおよびフラックス槽の提供にあり、これによって、上に概説したような従来技術の不利な点は、少なくとも非常に大部分は回避されるべきであり、さもなければ少なくとも軽減されるべきである。
【００３２】
特にその目的は、従来の溶融亜鉛メッキ方法またはシステム、あるいはアルミニウム含有またはアルミニウム合金化亜鉛溶融物を使用して作業されるフラックスまたはフラックス槽と比較して、いずれも可能な方法およびシステムおよびフラックス（槽）、改善されたプロセス経済性および／またはより効率的な、よりいっそうより柔軟性および／またはより信頼性が高い、特にエラーに影響されにくいプロセスシーケンスおよび／または改善された環境適合性を提供することである。
【００３３】
特にその目的は、そのような方法またはそのようなシステムまたはそのようなフラックス（槽）が、著しい量の重金属化合物、特に金属塩化物、特に塩化鉛および／または塩化ニッケルを使用せずに管理すべきであるだけでなく、それでもなお処理された構成要素が効率的にかつ誤りなく亜鉛メッキされることを確実に保証しながら、改善された環境適合性を含有するべきである。
【課題を解決するための手段】
【００３４】
上記で概説した問題を解決するために、本発明は、本発明の第１の態様にしたがって、請求項１に記載の溶融亜鉛メッキ方法を提案する；さらに、特別なおよび／または有利な本発明の方法の構成は、関連する従属方法請求項の主題である。
【００３５】
さらに、本発明は、本発明の第２の態様によれば、関連する独立したシステム請求項による溶融亜鉛メッキシステムに関する；さらに、特別なおよび／または有利な本発明のシステムの構成は、関連する従属システム請求項の主題である。
【００３６】
さらに、本発明は、本発明の第３の態様によれば、独立したフラックス槽の請求項による溶融亜鉛メッキ方法における鉄または鋼部品のフラックス処理のためのフラックス槽に関する；さらに、特別なおよび／または有利な本発明のフラックス槽の構成は、関連する従属請求項の主題である。
【００３７】
さらに、本発明は、本発明の第４の態様によれば、独立したフラックス組成物の請求項による溶融亜鉛メッキ方法における鉄または鋼部品のフラックス処理のためのフラックス組成物に関する；さらに、特別なおよび／または有利な本発明のフラックス組成物の構成は、関連する従属請求項の主題である。
【００３８】
本発明は、同様に、本発明の第５および第６の態様によれば、使用に関する独立請求項によるそれぞれ本発明のフラックス槽および本発明のフラックス組成物の使用に関する；さらに、特別なおよび／または有利な本発明による使用の構成は、関連する従属請求項の主題である。
【００３９】
最後に、本発明は、本発明の第７の態様によれば、関連する独立請求項（製品の請求項またはプロダクトバイプロセス請求項）にしたがって本発明の方法によって得られる及び／または本発明のシステムで得られる溶融亜鉛メッキ鉄または鋼部品に関する。さらに、特に特別なおよび／または有利な本発明のこの態様の構成は、関連する従属請求項の主題である。
【００４０】
以下の所見に関して、繰り返しを避けるために、本発明の１つの態様のみに関して以下に記載される実施形態、実施形態、利点などは、当然に同様に適用されるものと解釈され、本発明の他の態様に関連して、これについての特別な言及は不要である。
【００４１】
以下に記載されるすべての相対的および／またはパーセンテージ重量ベースのデータ、特に相対的な量または重量データについて、それらが全体として以下のように当業者によって選択されるべきであることにさらに留意すべきである。 特に以下に定義されるように、すべての成分および／または成分を含み、それらは常に合計で１００％または１００重量％になる；しかしながら、これは当業者にとって自明である。
【００４２】
いずれにせよ、当業者は、必要に応じて−個々の事例に基づいて、またはその結果として−本発明の範囲から逸脱することなく、必要に応じて以下の範囲のデータから逸脱することができる。
【００４３】
さらに、以下に記載される全ての値および／またはパラメーターデータなどは、原則として、標準化または正規化または明示的に特定された決定方法を用いて、あるいはそうでなければよく知られているそれ自体はこの分野の当業者には明らかである測定方法または決定方法により確認または決定できる。 
【００４４】
これが確立されたので、本発明を以下に詳細に説明する。
【００４５】
したがって、本発明の第１の様相によれば、本発明の主題は、鉄または鋼部品を溶融亜鉛メッキする方法であり、この方法は、以下に列挙した順序で以下の方法ステップを含む：
（ａ）  鉄または鋼部品の脱脂処理、好ましくはアルカリ脱脂処理、より特には少なくとも１つの脱脂槽中での脱脂処理；
（ｂ）  場合により、方法工程（ａ）で脱脂された鉄または鋼部品の、特に少なくとも１つのすすぎ槽での脱脂工程；
（ｃ）  方法工程（ａ）で脱脂し、場合により方法工程（ｂ）で、特に少なくとも１つの酸洗い槽中ですすいだ鉄または鋼部品の酸洗い処理、好ましくは酸性酸洗い処理；
（ｄ）  場合により、方法工程（ｃ）で酸洗いされた鉄または鋼部品の、場合によっては少なくとも１つのすすぎ槽でのすすぎ；そして
（ｅ）  方法工程（ｃ）で酸洗いされそして場合により方法工程（ｄ）ですすがれた鉄または鋼部品のフラックス槽中のフラックス組成物によるフラックス処理であって、
ここで、フラックス槽は、アルコール／水混合物を含む液相を有し、より特には溶解または分散形態、好ましくは溶解形態のフラックス組成物を含むフラックス槽の液相を有すること、かつ、
前記フラックス組成物は、成分として、（ｉ）塩化亜鉛（ＺｎＣｌ２）、（ｉｉ）塩化アンモニウム（ＮＨ４Ｃｌ）、（ｉｉｉ）任意に少なくとも１つのアルカリ金属塩および／またはアルカリ土類金属塩、および（ｉｖ）少なくとも１つのアルミニウム塩および／または銀塩、より特には塩化アルミニウム（ＡｌＣｌ３）および／または塩化銀（ＡｇＣｌ）、好ましくは塩化アルミニウム（ＡｌＣｌ３）を含有すること、およびフラックス組成物が塩化鉛（ＰｂＣｌ２）および塩化ニッケル（ＮｉＣｌ２）を完全に含まないこと；
（ｆ）場合により、方法工程（ｅ）においてフラックス処理を受けた鉄または鋼部品の乾燥処理；
（ｇ）方法工程（ｅ）でフラックス処理され、場合により方法工程（ｆ）で乾燥される鉄または鋼部品を、アルミニウム含有、より特にアルミニウム合金化亜鉛溶融物（「Ｚｎ／Ａｌ溶融物」）において、より特別にはアルミニウム含有、より特にアルミニウム合金化亜鉛溶融物において、好ましくは鉄または鋼部品のアルミニウム含有、より特にアルミニウム合金化亜鉛溶融物および／またはメッキ槽に浸漬することによって、溶融亜鉛メッキすること。
【００４６】
以下に見られるように、本発明は多数の全く予想外の利点、特徴および驚くべき技術的効果に関連しており、その概要は完全を主張するものではなく本発明の発明的特徴を説明するものである。
【００４７】
驚くべきことに、本発明に関して、アルミニウム含有またはアルミニウム合金化亜鉛溶融物を用いた溶融亜鉛メッキは困難であるにもかかわらず、塩化鉛（ＰｂＣｌ２）および塩化ニッケル（ＮｉＣｌ２）の存在なしで処理し、かつ特に塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）のようなフラックス中、特にフラックス槽中またはフラックス組成物中の他の遷移金属塩化物もまた好ましくは排除し、結果として得られる溶融亜鉛メッキ層の品質を損なうことなくそうすることができる。
【００４８】
それとは全く反対に、本発明の範囲内で、結果として得られる溶融亜鉛メッキ層は完全に欠陥がなく、さらに改良された耐食性、実際に改善されていない場合、機械的および他の特性（例えば、光沢などの光学特性）を含有する。
【００４９】
以下に述べるように、これに関連して本発明の際立った特徴は、本発明によって使用されるフラックス、より特別には本発明によって使用されるフラックス組成物またはフラックス槽が、好ましくは非常に少ない量の少なくとも１つのアルミニウム塩および／または少なくとも銀塩、より特別には塩化アルミニウム（ＡｌＣｌ３）および／または塩化銀（ＡｇＣｌ）、好ましくは塩化アルミニウム（ＡｌＣｌ３）を有し、上流処理段階の例えばまだ結果して存在すると共にリンス作業にもかかわらず溶融亜鉛メッキの間一般的に欠陥の形成を生じる有機および／または無機不純物（例えば、浮遊物質など）が、沈殿によって分離または除去され、これによって本発明のフラックス、より特にはフラックス槽またはフラックス組成物に関連して湿潤挙動または他の特性を改善するために、追加の遷移金属塩化物を全く使用せずに行うことが可能になるという結果を伴うという点において見られるべきである。
【００５０】
水／アルコール混合物に基づくフラックス槽の液相と組み合わせて、本発明の方法の効率はさらに改善することができる：以下に詳細に記載されるように、フラックス槽中のアルコール分率および／または乾燥温度の結果として必要とされるフラックス層の乾燥時間は著しく減少され得る。さらに、層形成およびフラックスによる濡れがこのようにして均質化される。
【００５１】
アルミニウム合金またはアルミニウム含有亜鉛溶融物による溶融亜鉛メッキに関する本発明の特別な効果は、著しく改善された処理経済性およびより効率的な、より特により柔軟性の高いおよび／またはより信頼性の高い、より特にエラーの少ない処理手順であり、また、特に使用されるフラックス中だけでなくフラックス槽中のアルコール画分に対して塩化鉛および塩化ニッケル、場合によってはさらに遷移金属塩化物または重金属塩化物が存在しないことによって、環境適合性が改善されることである。
【００５２】
したがって、本発明は、特にその改善された環境適合性のために、遷移金属および重金属化合物、より特には遷移金属および重金属塩化物を回避することが意図される環境に敏感な分野においても使用することができる。
【００５３】
本発明は、特に著しい量の遷移金属および重金属化合物、特に遷移金属および重金属塩化物、例えば塩化鉛および／または塩化ニッケル、さらに場合によっては他の重金属を使用することなく対処する。それにもかかわらず、処理された構成要素が効率的にかつ欠陥なく亜鉛メッキされることを確実に保証しながら、塩化コバルト、塩化マンガン、塩化スズ、塩化アンチモンおよび／または塩化ビスマスのような塩化物をフラックス処理の状況下で確実に保証する。
【００５４】
以下に記載される本発明の方法および本発明のシステムの独特の特徴は、得られる方法製品、すなわち溶融亜鉛メッキされた鉄および鋼部品にも直接反映される：これらの構成要素は、改善された機械的および光学的性質および改善された耐食性を含有するだけでなく、さらに、比較的薄い厚さの溶融亜鉛メッキ層を有しながら、完全に欠陥がない。さらに、本発明によれば、フラックス処理工程内で、遷移金属および重金属が完全に回避されるので、望ましくない遷移金属または重金属がフラックスから最終的に結果として生じる溶融亜鉛メッキ層に混入することはない。
【００５５】
遷移金属および／または重金属は、溶融亜鉛メッキ層の特定の特性の目標とする調整をもたらすために、仮にあったとしても、それぞれ意図的に亜鉛溶融槽または溶融亜鉛メッキ槽に添加または合金化されるが、その場合には、それらが溶融亜鉛メッキ層の強固な成分でありそしてその中に固体の合金成分として組み込まれるかまたは相互に結合されることを考えると、環境的に適合する方法でそのように添加または合金化される。
【００５６】
本発明にしたがって使用されるフラックス組成物および本発明にしたがって使用されるフラックス槽の個々の成分または成分は相乗的に相互作用する：特に乾燥ＺｎＣｌ２結晶のシート状形成により、塩化亜鉛は鉄または鋼表面の非常に良好な被覆を確実にする。しかしながら、１００％の被覆率が事実上達成不可能であり、かつ、そして比較的小さな酸化部位または薄い酸化層が常に存在し得るので、フラックス組成物は、さらに部品の表面に堆積しＮＨ３とＨＣｌを形成するために熱分解を受ける十分量の塩化アンモニウムと混合され、それによって部品表面から最終酸化物残渣を除去する。過度に増加したＮＨ４Ｃｌ画分の場合、純粋な塩化亜鉛（約３００℃）と比較してＺｎＣｌ２・ＮＨ４Ｃｌ混合物の融点が著しく低下するので、アルカリ金属塩および／またはアルカリ土類金属塩、より特にはＮａＣｌおよび／またはＫＣｌが添加され、これらはフラックス組成物の融点を上昇させ、したがって実質的かつ効果的な乾燥を可能にする。
【００５７】
さらに、フラックスまたはフラックス組成物中に銀および／またはアルミニウム塩、特にＡｇＣｌおよび／またはＡｌＣｌ３を使用すると、フラックスまたはフラックス組成物の純度が上がることが驚くべきことに明らかになった。その理由は、銀塩および／またはアルミニウム塩、より特にはＡｇＣｌおよび／またはＡｌＣｌ３が、例えば複数回のすすぎ作業にもかかわらず、上流の前処理工程からもたらされる可能性がある懸濁物などの有機不純物および／または無機不純物の除去または除去を引き起こすからであり、この巻き込みは、ごく少量ではあるが、それにもかかわらずＺｎ／Ａｌ溶融物の場合に欠陥を形成するのに十分に大きい量において一貫している。そのような不純物の例は、（例えば、脱脂から取り込まれる）微生物または細菌、また（例えば、酸洗い液から取り込まれる）リン酸塩および硫酸塩である。これらの物質の沈殿はそれらが部品表面に移動するのを防ぎ、それゆえに欠陥のある亜鉛メッキの原因は排除される。
【００５８】
さらに、フラックス槽中でのアルコールの使用は、他の点では普通に使用されている純粋に水性の塩基の少なくとも部分的な代用として、作業方法および亜鉛メッキの結果に関して多くの点で有益である。
【００５９】
アルコール含有量の結果として、非常に少量の不純物もフラックス中に溶解することが可能である（有機物質の場合には、使用されるアルミニウム塩および／または銀塩によってこれらの不純物が沈殿する）。それにより、改善された洗浄効果が達成される。
【００６０】
アルコールの存在は、特に水と比べてアルコールの蒸発点が低いために、フラックス層の乾燥に必要な時間の短縮を可能にする。これは既存の技術水準と比較して著しい改善をもたらす。ここで、亜鉛メッキサイクルは最大乾燥時間を規定し、そしてしばしばその結果として、特に固体成分の場合には、乾燥時間はフラックス層の適切な乾燥に十分ではない。フラックスの完全に乾燥した層は、残留水の蒸発に起因するいかなる飛沫もなく、溶融亜鉛とのきれいな反応を可能にする。同様に、改善された乾燥は結果としてより少ない亜鉛灰を生じるので、亜鉛灰が亜鉛メッキ材料上に蓄積する危険性（すなわち、より良い亜鉛メッキ品質およびより少ない残作業費）が低減される。さらに、より急速な乾燥は、乾燥時間および／または乾燥温度を減少させることができ、エネルギーの節約および／または生産性の向上という結果を伴うことを意味する。亜鉛槽中のフラックスの燃焼も速い（同様に蒸発点が低いため）。これは、亜鉛溶融物のエネルギーが部品の加熱に直接流れることができ、それが今度はより迅速でより効率的な亜鉛メッキ作業を生じることを意味する。
【００６１】
使用されるアルコールの割合は、特に使用される亜鉛溶融物のアルミニウム含有量に依存し、必要とされる乾燥または亜鉛メッキ材料の現在の汚染度に対する予熱（これは、順に、部品の幾何形状、特に厚い部品ほど長い乾燥時間を必要とする材料の厚さに依存し、使用される亜鉛合金にも依存し、またフラックス層が厚いほど長い乾燥時間が要求されるフラックスの塗布された層の厚さにも依存し、塩濃度、除去速度、鋼表面の粗さなどにも依存する）およびシステム（例えば、乾燥オーブンの電力、亜鉛メッキ操作のサイクル時間、フラックス浴の吸引除去速度など。）の技術的状況にも依存する。
【００６２】
結果として、同じ乾燥条件（すなわち同一の乾燥時間および乾燥温度）の場合、フラックス浴中でアルコールを使用すると、たとえ低量の画分から高量の画分まででも、フラックスのフィルムのより急速な乾燥および亜鉛メッキのより良い品質を生じる。この結果は、より良い乾燥が改善された亜鉛メッキの品質につながるということである。腐食試験（例えば、ＤＩＮ  ＥＮ  ＩＳＯ  ９２２７：２０１２による塩水噴霧試験または塩水噴霧ミスト試験）においても、アルコール含有フラックスで前処理された溶融亜鉛メッキ部品は、他の点では同一のフラックス（ただし、アルコール画分は含まない、すなわち純粋に水性）で前処理された溶融亜鉛メッキ部品と比較して、はるかに長い耐用年数（耐用年数の最大２０％以上の改善）を示す。
【００６３】
したがって、本発明の範囲内で、効率的に作業することができかつ環境に適合する溶融亜鉛メッキ方法および対応するシステムを提供することが可能であり、その場合、先行技術の上記の不利な点は少なくとも非常に大きく回避または少なくとも軽減され得る。
【００６４】
以下に、本発明の方法および本発明の方法工程の好ましい構成を説明し、さらに詳細に説明する。
【００６５】
上記のように、本発明の方法は、上に概説した方法工程（ａ）〜（ｇ）を包含する。方法工程（ａ）〜（ｄ）は基本的にそれ自体当業者に公知の方法で実施することができる。これは、残りの方法工程の基本的な実施の原理において、そして特にフラックス処理の方法ステップ（ｅ）に関しても同様である。
【００６６】
本発明によれば、方法工程（ｅ）内で、フラックス槽は通常酸性調整される。
【００６７】
本発明によれば、前記フラックス槽は、定義されおよび／または規定されたより特には酸性のｐＨ、より特には０〜６．９のｐＨ範囲、好ましくは０．５〜６．５のｐＨ範囲、より好ましくは１〜５．５のｐＨ範囲、非常に好ましくは１．５〜５のｐＨ範囲、特に好ましくは２〜４．５のｐＨ範囲、さらにより好ましくは２〜４のｐＨ範囲に調整される。
【００６８】
特に好ましい１つの実施形態によれば、フラックス槽は、定義されおよび／または規定されたより特には酸性のｐＨに調整され、このｐＨは、好ましくは無機塩基性化合物、より特にはアンモニア（ＮＨ３）と組み合わせた好ましくは無機酸によって調整される。この実施形態、すなわち、好ましくは有機塩基性化合物、より特にはアンモニア（ＮＨ３）によるｐＨの微調整は、このようにして処理される成分の望ましくない水素脆化を防止するので特に有利である。
【００６９】
本発明のフラックス槽、特にフラックス槽の液相のアルコール／水混合物に関して、重量ベースのアルコール／水の割合を広い範囲で変えることが可能である。一般に、フラックス槽は、アルコール／水混合物に基づいて０．５：９９．５〜９９：１の範囲内、より特には２：９８〜９５：５の範囲内、好ましくは５：９５〜９０：１０、より好ましくは５：９５〜５０：５０の範囲内、非常に好ましくは５：９５〜４５：５５の範囲内、特に好ましくは５：９５〜５０：５０の範囲内、さらにより好ましくは１０：９０〜３０：７０の範囲内の重量ベースのアルコール／水比のアルコール／水混合物を含有する。
【００７０】
特定の一実施形態によれば、フラックス槽は、アルコール／水混合物に基づいて、少なくとも０．５重量％の量、より特には少なくとも１重量％の量、好ましくは少なくとも１重量％の量、好ましくは少なくとも２重量％の量、より好ましくは少なくとも３重量％、さらにより好ましくは少なくとも４重量％の量でのアルコールを含有する。
【００７１】
フラックス槽は、典型的には、アルコール／水混合物に基づいて、９０重量％までの量、より特に７０重量％までの量、好ましくは５０重量％までの量、好ましくは３０重量％まで、さらにより好ましくは２５重量％までの量で、アルコールを含有する。
【００７２】
本発明の１つの実施態様によれば、フラックス槽のアルコール／水混合物のアルコールは、大気圧下（１．０１３．２５ｈＰａ）で、４０℃から２００℃の範囲内、４５℃から１８０℃の範囲内、好ましくは５０℃から１５０℃の範囲内、より好ましくは５５℃から１３０℃の範囲内、非常に好ましくは６０℃から１１０℃の範囲内の沸点を含有するアルコールから選択される。
【００７３】
フラックス槽のアルコール／水混合物のアルコールは、好ましくは水混和性および／または水溶性アルコールである。
【００７４】
フラックス槽のアルコールのアルコール／水混合物は、水と共沸混合物を形成するアルコールであることが好ましい。
【００７５】
フラックス槽のアルコール／水混合物のアルコールは、一般に、Ｃ１−Ｃ１０アルコール、より特定的にはＣ１−Ｃ６アルコール、好ましくはＣ１−Ｃ４アルコールおよびそれらの混合物の群から選択される。
【００７６】
特定の１つの実施形態によれば、フラックス槽のアルコール／水混合物のアルコールは、直鎖状または分岐状、飽和または不飽和、脂肪族、脂環式または芳香族、一級、二級または三級の、一価、二価または三価のＣ１〜Ｃ１０アルコールおよびそれらの混合物、より特にＣ１〜Ｃ６アルコール、好ましくはＣ１〜Ｃ４アルコールからなる群から選択され、より好ましくは直鎖または分岐、飽和、脂肪族、一級、二級または三級の一価のＣ１〜Ｃ１０アルコールおよびそれらの混合物からの群より選択され、より特別にはＣ１〜Ｃ６アルコール、好ましくはＣ１〜Ｃ４アルコールから選択される。
【００７７】
本発明の１つの特定の実施形態によれば、フラックス槽のアルコール／水混合物のアルコールは、メタノール、エタノール、プロパン−１−オール、プロパン−２−オール、ブタン−１−オール、ブタン−２−オール、２−メチルプロパン−１−オール、２−メチルプロパン−２−オール、ペンタン−１−オール、ペンタン−２−オール、ペンタン−３−オール、２−メチルブタン−１−オール、３−メチルブタン−１− オール、２−メチルブタン−２−オール、３−メチルブタン−２−オール、２，２−ジメチルプロパン−１−オール、ヘキサン−１−オール、ヘプタン−１−オール、オクタン−１−オール、ノナン−１−オール、デカン−１−オール、エタン−１，２−ジオール、プロパン−１，２−ジオール、シクロペンタノール、シクロヘキサノール、プロプ−２−エン−１−オール、ブト−２−エン−１−オールおよびそれらの混合物からなる群から選択され、より特にはメタノール、エタノール、プロパン−１−オール、プロパン−２−オール、ブタン−１−オール、ブタン−２−オール、２−メチルプロパン−１−オール、２−メチルプロパン−２−オール、ペンタン−１−オール、ペンタン−２−オール、ペンタン−３−オール、２−メチルブタン−１−オール、３−メチルブタン−１−オール、２−メチルブタン−２−オール、３−メチルブタン−２−オール、２，２−ジメチルプロパン−１−オールおよびそれらの混合物からなる群から選択され、より好ましくはメタノール、エタノール、プロパン−1−オール、プロパン−２−オール、ブタン−１−オール、ブタン−２−オール、２−メチルプロパン−１−オール、２−メチルプロパン−２−オールおよびそれらの混合物からなる群から選択され、さらにより好ましくはメタノール、エタノール、プロパン−１−オール、プロパン−２−オール、ブタン−１−オール、ブタン−２−オールおよびそれらの混合物からなる群から選択される。
【００７８】
特に好ましい１つの実施形態によれば、フラックス槽のアルコール／水混合物のアルコールは、メタノール、エタノール、プロパン−１−オール、プロパン−２−オール、ブタン−１−オール、ブタン−２−オールおよびそれらの混合物からなる群から選択される。
【００７９】
本発明の特定の１つの実施形態によれば、アルコール／水混合物のアルコールは、より特にはアルコキシル化、好ましくはエトキシル化またはプロシル化Ｃ６〜Ｃ２５アルコール、好ましくはＣ８−Ｃ１５アルコール、およびアルコキシル化され好ましくはエトキシル化されまたはプロポキシル化された脂肪アルコール、好ましくはＣ６〜Ｃ３０脂肪アルコール、ヒドロキシル官能性ポリアルキレングリコールエーテル、ヒドロキシル官能性脂肪アルコールアルコキシレート、より特にＣ６〜Ｃ３０脂肪アルコールアルコキシレート、ヒドロキシル官能性アルキル（ポリ）グルコシドおよびヒドロキシル官能性アルキルフェノールアルコキシレートおよびそれらの混合物から選択される界面活性剤アルコール（すなわち、界面活性剤特性を含有するアルコール）である。本発明のこの特定の実施形態は、追加の界面活性剤または湿潤剤の使用を効率的に回避できるという利点を含有する。なぜなら、この場合、アルコール成分は同様に界面活性剤および／または湿潤剤機能を示すかまたは提供するからである。本発明のこの特定の実施形態は、この場合、アルコール成分が同様に界面活性剤および／または湿潤剤機能を示すかまたは提供することから、追加の界面活性剤または湿潤剤の使用を効率的に回避できるという利点を含有する。これらの種類の界面活性剤アルコールは市販されており、例えばＴＩＢケミカルズＡＢ、マンハイム、ドイツによって販売されている。
【００８０】
本発明にしたがって使用されるフラックス槽に関して、−上記の含有物および／または成分に加えて−前記フラックス槽は、少なくとも１つの湿潤剤および／または界面活性剤、さらに特に少なくとも１つのイオン性または非イオン性湿潤剤および／または界面活性剤、好ましくは少なくとも１つの非イオン性湿潤剤および／または界面活性剤をさらに有しても良いものである。
【００８１】
該当する湿潤剤および／または界面活性剤の量は広い範囲内で変化することができる。
【００８２】
特に、前記フラックス槽は、前記フラックス槽に基づいて、０．０００１〜１５重量％の量、好ましくは０．００１〜１０重量％の量、より好ましくは０．０１〜８重量％の量、さらにより好ましくは０．０１〜６重量％の量、非常に好ましくは０．０５〜３重量％の量、さらにより好ましくは０．１〜２重量％の量の少なくとも１つの湿潤剤および／または界面活性剤をさらに含むことができる。
【００８３】
さらに、前記フラックスは、フラックス槽に基づいて、特に０．０００１〜１０体積％の量、好ましくは０．００１〜８体積％の量、より好ましくは０．０１〜５体積％の量、非常に好ましくは０．０５〜３体積％の量、さらにより好ましくは０．１〜２体積％の量で少なくとも１つの湿潤剤および／または界面活性剤をさらにより好ましくは含むことができる。
【００８４】
本発明にしたがって使用されるフラックス槽中の本発明にしたがって使用されるフラックス組成物の量および／または濃度は、広い範囲内で等しく変化することができる。
【００８５】
通常、フラックス槽は、特にフラックス組成物の全塩分として計算される少なくとも１５０ｇ／Ｌの量、より特には少なくとも２００ｇ／Ｌの量、好ましくは少なくとも２５０ｇ／Ｌの量、より好ましくは少なくとも３００ｇ／Ｌの量、非常に好ましくは少なくとも４００ｇ／Ｌの量、特に好ましくは少なくとも４５０ｇ／Ｌの量、さらにより好ましくは少なくとも５００ｇ／Ｌの量のフラックス組成物を含むことができる。
【００８６】
フラックス槽は、特にフラックス組成物の全塩分として計算される好ましくは１５０ｇ／Ｌ〜７５０ｇ／Ｌの量、より特には２００ｇ／Ｌ〜７００ｇ／Ｌの量、好ましくは２５０ｇ／Ｌ〜６５０ｇの量ｇ／Ｌ、より好ましくは３００ｇ／ｌ〜６２５ｇ／Ｌ、非常に好ましくは４００ｇ／Ｌ〜６００ｇ／Ｌ、特に好ましくは４５０ｇ／Ｌ〜５８０ｇ／Ｌの量、さらにより好ましくは５００ｇ／Ｌ〜５７５ｇ／Ｌの量のフラックス組成物を含むことができる。
【００８７】
本発明にしたがって使用されるフラックス組成物それ自体に関して、フラックス組成物は下記のものを成分として含むことができる：
（ｉ）より特には５０〜９５重量％の範囲内、好ましくは５５〜９０重量％の範囲内、さらに好ましくは６０〜８５重量％の範囲内、より好ましくは５０〜９５重量％の範囲内、６５〜８２．５重量％の範囲、さらにより好ましくは７０〜８２重量％の範囲の量の塩化亜鉛（ＺｎＣｌ２）、
（ｉｉ）より特には５〜４５重量％の範囲内、好ましくは７．５〜４０重量％の範囲内、より好ましくは１０〜３５重量％の範囲内、非常に好ましくは１１〜２５重量％の範囲内、さらにより好ましくは１２〜２０重量％の範囲内の量の塩化アンモニウム（ＮＨ４Ｃｌ）、
（ｉｉｉ）場合により、特に０．１〜２５重量％の範囲内、好ましくは０．５〜２０重量％の範囲内、さらに好ましくは１〜１５重量％の範囲内 非常に好ましくは２〜１２．５重量％の範囲、さらにより好ましくは４〜１０重量％の範囲内の量の少なくとも１つのアルカリ金属塩および／またはアルカリ土類金属塩、および
（ｉｖ）より特には１×１０−７〜２重量％の範囲内、好ましくは１×１０−６〜１．５重量％の範囲内、より好ましくは１×１０−５〜１重量％の範囲内、非常に好ましくは２×１０−５〜０．５重量％の範囲内、より一層好ましくは５×１０ −５〜５×１０−３重量％の範囲内の量の少なくとも１つのアルミニウム塩および／または少なくとも１つの銀塩、より特には塩化アルミニウム（ＡｌＣｌ３）および／または塩化銀（ＡｇＣｌ）、好ましくは塩化アルミニウム（ＡｌＣｌ３）。
ここで、上記の量の数値の全てが、組成物に基づいて合計１００重量％になるように選択されるべきである。さらに、フラックス組成物は、塩化鉛（ＰｂＣｌ２）および塩化ニッケル（ＮｉＣｌ２）を少なくとも実質的に含まないか、好ましくは完全に含まない。
【００８８】
本発明にしたがって使用されるフラックス組成物の成分（ｉｉｉ）、すなわちアルカリ土類金属および／またはアルカリ土類金属塩に関しては、ここでも変形のための種々の可能性がある。
【００８９】
特に、本発明にしたがって使用されるフラックス組成物は、成分（ｉｉｉ）のアルカリ金属塩および／またはアルカリ土類金属塩として、アルカリ金属塩化物および／またはアルカリ土類金属塩化物を含むことができる。
【００９０】
さらに、本発明にしたがって使用されるフラックス組成物は、成分（ｉｉｉ）のアルカリ金属塩および／またはアルカリ土類金属塩として、リチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）、バリウム（Ｂａ）およびそれらの組み合わせからなる群から選択されるアルカリ金属および／またはアルカリ金属の少なくとも１つのアルカリ金属塩および／またはアルカリ土類金属塩を含むことができる。
【００９１】
本発明にしたがって使用されるフラックス組成物が、成分（ｉｉｉ）のアルカリ金属塩および／またはアルカリ土類金属塩として、お互いに異なる少なくとも２つのアルカリ金属塩および／またはアルカリ土類金属塩を含み、特にリチウム（Ｌｉ）、ナトリウム（Ｎａ）、カリウム（Ｋ）、ルビジウム（Ｒｂ）の群から選択されるアルカリ金属および／またはアルカリ土類金属の少なくとも２つのアルカリ金属塩および／またはアルカリ土類金属塩を含む場合が、本発明によって好ましい。
【００９２】
さらに、本発明にしたがって使用されるフラックス組成物が、成分（ｉｉｉ）のアルカリ金属塩および／またはアルカリ土類金属塩として、特に５０：１〜１：５０の範囲内、さらに特に２５：１〜１：２５の範囲内、好ましくは１０：１〜１：１０の範囲内のナトリウム／カリウム重量比で、互いに異なる少なくとも２つのアルカリ金属塩を、より特に互いに異なる少なくとも２つのアルカリ金属塩化物を、好ましくは塩化ナトリウムおよび塩化カリウムを含む場合が、好ましい。
【００９３】
本発明にしたがって使用されるフラックス組成物が、実質的に塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）を少なくとも実質的に含まないか、好ましくは完全に含まない場合が本発明にしたがって特に好ましい。
【００９４】
本発明にしたがって使用されるフラックス組成物が、塩化鉛（ＰｂＣｌ２）、塩化ニッケル（ＮｉＣｌ２）、塩化コバルト（ＣｏＣｌ２）、塩化マンガン（ＭｎＣｌ２）、塩化スズ（ＳｎＣｌ２）、塩化ビスマス（ＢｉＣｌ３）、塩化アンチモン（ＳｂＣｌ３）を少なくとも実質的に含まないか、好ましくは完全に含まない場合、かつ／または、フラックス組成物が、塩化鉛（ＰｂＣｌ２）、塩化ニッケル（ＮｉＣｌ２）、塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）の群から選択される塩化物を少なくとも実質的に含まないか、好ましくは完全に含まない場合が、本発明にしたがって特に好ましい。
【００９５】
本発明にしたがって使用されるフラックス組成物が、鉛（Ｐｂ）、ニッケル（Ｎｉ）、コバルト（Ｃｏ）、マンガン（Ｍｎ）、スズ（Ｓｎ）、ビスマス（Ｂｉ）およびアンチモン（Ｓｂ）の群からの金属の塩および化合物を少なくとも実質的に含まないか、好ましくは完全に含まない場合、本発明にしたがってさらに有利である。
【００９６】
最後に、塩化亜鉛（ＺｎＣｌ２）とは別のおよびアルミニウム塩および／または銀塩、特に塩化銀（ＡｇＣｌ）および／または塩化アルミニウム（ＡｌＣｌ３）とは別の本発明にしたがって使用されるフラックス組成物が、遷移金属および重金属の塩および化合物を少なくとも実質的に含まないか、好ましくは完全に含まない場合、本発明にしたがって有利である。
【００９７】
フラックス処理の方法工程（ｅ）に関して、手順は、一般に方法工程（ｅ）におけるフラックス処理が、フラックス槽および／またはフラックス組成物との鉄または鋼部品の接触によって、特に浸漬またはスプレー塗布によって、好ましくは浸漬によって行われるものであり、特に鉄または鋼部品が、０．００１〜３０分間、より特に０．０１〜２０分間、好ましくは０．１〜１５分間、好ましくは０．５〜３０分間、より特には１〜５分間、フラックス槽および／またはフラックス組成物と接触する場合、より特別にはフラックス槽に浸漬する場合が有利である。特に、鉄または鋼部品は、最大３０分、より特には最大２０分、好ましくは最大１５分、好ましくは最大１０分、より好ましくは最大５分の時間にわたってフラックス槽および／またはフラックス組成物と接触させ、特にフラックス槽に浸漬されるものである。
【００９８】
本発明の方法の方法工程（ｆ）における乾燥処理に関して、方法工程（ｆ）における乾燥処理が、５０〜４００℃の範囲内、より特に７５〜３５０℃の範囲内、好ましくは１００〜３００℃の範囲内、さらにより好ましくは１００〜３００℃の範囲内、１２５〜２７５℃の範囲内、非常に好ましくは１５０〜２５０℃の範囲内の温度で行われる場合、および／または、方法工程（ｆ）における乾燥処理が４００℃まで、より特別には３５０℃まで、好ましくは３００℃まで、さらに好ましくは２７５℃まで、非常に好ましくは２５０℃までの温度で行われる場合が、本発明によって好ましい。
【００９９】
通例、ここでの手順は、方法工程（ｆ）における乾燥処理が、乾燥中の鉄または鋼部品の表面が、１００〜３００℃の範囲、より特には１００〜３００℃の範囲内、１２５〜２７５℃の範囲内、好ましくは１５０〜２５０℃の範囲内、より好ましくは１６０〜２２５℃の範囲内、非常に好ましくは１７０〜２００℃の範囲内の温度を含有するように行われるようなものである。
【０１００】
方法工程（ｆ）における乾燥処理は、典型的には空気の存在下および／または空気を用いて行うことができる。
【０１０１】
より特には、乾燥処理は少なくとも１つの乾燥施設、より特には少なくとも１つの炉内で行われてもよい。
【０１０２】
本発明にしたがって使用されるアルミニウム含有、より特にはアルミニウム合金化された亜鉛溶融物（「Ｚｎ／Ａｌ溶融物」）および／または溶融亜鉛メッキ槽に関して、これについて以下のことが観察される。
【０１０３】
本発明の典型的な１つの実施形態によれば、アルミニウム含有、より特にはアルミニウム合金化亜鉛溶融物（「Ｚｎ／Ａｌ溶融物」）および／または溶融亜鉛メッキ槽が、アルミニウム含有、より特にはアルミニウム合金化亜鉛溶融物（「Ｚｎ／Ａｌ溶融物」）および／または亜鉛メッキに基づいて、０．０００１〜２５重量％の範囲内、より特別には０．００１〜２０重量％の範囲内、好ましくは０．００５〜１７．５重量％の範囲内、より好ましくは０．０１〜１５重量％の範囲内、非常に好ましくは０．０２〜１２．５重量％の範囲内、特に好ましくは０．０５〜１０重量％の範囲内、さらにより好ましくは０．１〜８重量％の範囲内の量のアルミニウムを含む場合に有利である。アルミニウム含有、より特にはアルミニウム合金化された亜鉛溶融物（「Ｚｎ／Ａｌ溶融物」）および／または溶融亜鉛メッキ槽に基づいて、より特には、アルミニウム含有、より特にはアルミニウム合金化亜鉛溶融物（「Ｚｎ／Ａｌ溶融物」）および／または溶融亜鉛メッキ槽は、少なくとも７５重量％、さらに特に少なくとも８０重量％、好ましくは少なくとも８５重量％、より好ましくは少なくとも９０重量％の量の亜鉛を含むことができ、また、場合により、より特には５重量％までの量で、ビスマス（Ｂｉ）、鉛（Ｐｂ）、スズ（Ｓｎ）、ニッケル（Ｎｉ）、ケイ素（Ｓｉ）、マグネシウム（Ｍｇ）およびそれらの組み合わせの群から選択される少なくとも１つのさらなる金属を具備するものである。ここで、全ての上記量の数値は、合計１００重量％になるように選択されるべきである。
【０１０４】
より特にはアルミニウム合金化亜鉛溶融物（「Ｚｎ／Ａｌ溶融物」）および／または溶融亜鉛メッキ槽が以下の組成を含有することが好ましく、量の数値は、アルミニウム含有、より特にはアルミニウム合金化亜鉛溶融物（「Ｚｎ／Ａｌ溶融物」）および／または溶融亜鉛メッキ槽に基づき、合計１００重量％となるように選択されるべきである：
（ｉ）  より特には７５〜９９．９９９９重量％の範囲内、より特に８０〜９９．９９９重量％の範囲内、好ましくは８２．５〜９９．９９５重量％の範囲内、より好ましくは８５〜９９．９９重量％の範囲内、非常に好ましくは８７．５〜９９．９８重量％の範囲内、特に好ましくは９０〜９９．９５重量％の範囲、さらにより好ましくは９２〜９９．９重量％の範囲内の量の鉛（Ｚｎ）、
（ｉｉ）  より特には０．０００１〜２５重量％の範囲内、さらに特別には０．００１〜２０重量％の範囲内、好ましくは０．００５〜１７．５重量％の範囲内、さらに好ましくは０．０１〜１５重量％の範囲内、非常に好ましくは０．０２〜１２．５重量％の範囲内、特に好ましくは０．０５〜１０重量％の範囲内、さらにより好ましくは０．１〜８重量％の範囲内のアルミニウム（Ａｌ）、
（ｉｉｉ）  場合により、より特には０．５重量％までの量、好ましくは０．３重量％までの量、さらに好ましくは０．１重量％までの量のビスマス（Ｂｉ）、
（ｉｖ）  場合により、より特には０．５重量％までの量、好ましくは０．２重量％までの量、さらに好ましくは０．１重量％までの量の鉛（Ｐｂ）、
（ｖ）  場合により、より特には０．９重量％までの量、好ましくは０．６重量％までの量、さらに好ましくは０．３重量％までの量のスズ（Ｓｎ）、
（ｖｉ）  場合により、より特には０．１重量％までの量、好ましくは０．０８重量％までの量、さらに好ましくは０．０６重量％までの量のニッケル（Ｎｉ）、
（ｖｉｉ）  場合により、より特には０．１重量％までの量、好ましくは０．０５重量％までの量、より好ましいは０．０１重量％までの量のケイ素（Ｓｉ）、
（ｖｉｉｉ）  場合により、より特には５重量％までの量、好ましくは２．５重量％までの量、さらに好ましくは０．８重量％までの量のマグネシウム（Ｍｇ）。
【０１０５】
使用される亜鉛溶融物がアルミニウム以外の合金成分および／または合金金属を含む場合、それによって目標とされた方法でプロセス形態を制御することが可能である：例えば、特に鉛およびビスマスの存在によって、表面張力を低下させることができ、このようにして、亜鉛メッキされる表面の濡れ性を改善することができる。一方、スズの存在により、得られる亜鉛メッキ層の光学的性質、特に光沢を改善し、ニッケルの存在により層の厚さをさらに減少させ、亜鉛槽（例えば鋼）の耐用年数を延ばすことが可能である。そして、マグネシウムの存在によって、結果として生じる亜鉛メッキ層の腐食特性、特に耐食性を改善する。
【０１０６】
１つの特定の実施形態によれば、アルミニウム含有、より特にはアルミニウム合金化亜鉛溶融物（「Ｚｎ／Ａｌ溶融物」）および／または溶融亜鉛メッキ槽は、３７５℃〜７５０℃の範囲の温度、特に３８０℃〜７００℃の範囲内の温度、好ましくは３９０℃〜６８０℃の範囲内の温度、さらにより好ましくは３９５℃〜６７５℃の範囲内の温度を有することが可能である。
【０１０７】
典型的には、溶融亜鉛メッキ工程（ｇ）の範囲内において、その手順は、より特には０．０００１〜６０分の範囲、好ましくは０．００１〜４５分の範囲、より好ましくは０．０１〜３０分の範囲、さらにより好ましくは０．１〜１５分の範囲の効果的な溶融亜鉛メッキを確実にするのに十分な期間、鉄または鋼部品をアルミニウム含有、より特にはアルミニウム合金化亜鉛溶融物（「Ｚｎ／Ａｌ溶融物」）および／または溶融亜鉛メッキ槽中に浸漬し、さらに詳細にはその中に浸漬しそして撹拌することである。
【０１０８】
特に、アルミニウム含有、より特にはアルミニウム合金化亜鉛溶融物（「Ｚｎ／Ａｌ溶融物」）および／または溶融亜鉛メッキ槽は、少なくとも１つの不活性ガス、より特には窒素と接触および／またはすすぎまたは浸透することができる。
【０１０９】
原則として、本発明の方法は連続的にまたは不連続的に作業することができる。
【０１１０】
処理される鉄または鋼部品は単一の製品または多数の個々の製品であり得る。 その場合、不連続手順が好ましいが、連続手順は原則として除外されない。
【０１１１】
さらに、鉄または鋼部品はまた、細長い製品、より特にはワイヤ、チューブ、シートまたはコイル材料などであり得る。この場合、連続的な処置が好ましいが、この点に関しても不連続な処置は除外されない。
【０１１２】
本発明の１つの特定の実施形態によれば、方法工程（ｇ）で行われる溶融亜鉛メッキの後に冷却工程（ｈ）が続き得る。すなわち、方法工程（ｇ）で溶融亜鉛メッキされる鉄または鋼部品 冷却処理（ｈ）を受けた後、必要に応じてさらに後処理および／または後処理工程（ｉ）が行われる。
【０１１３】
任意の冷却工程（ｈ）および／または任意の冷却処理（ｈ）は、特に空気によっておよび／または空気の存在下で、好ましくは周囲温度までで行われることが好ましい。
【０１１４】
本発明の第２の様相によれば、本発明のさらなる主題は、鉄または鋼部品の溶融亜鉛メッキのためのシステム、より特には上述のような本発明の方法を実施するためのシステムである。
【０１１５】
システムが以下の処理施設を以下の順序で含む場合：
（Ａ）鉄または鋼部品の好ましくはアルカリ性脱脂処理のための少なくとも１つの脱脂設備、より特には少なくとも１つの脱脂槽；（Ａ）に対する処理方向下流側にある
（Ｂ）脱脂設備（Ａ）で脱脂された鉄または鋼部品をすすぐための、少なくとも１つのすすぎ設備、より詳しくは少なくとも１つのすすぎ槽；（Ｂ）に対する処理方向下流側にある
（Ｃ）脱脂設備（Ａ）で脱脂され、場合によりすすぎ設備（Ｂ）ですすがれた鉄または鋼部品の好ましくは酸性の酸洗い処理のための少なくとも１つの酸洗い設備、より詳しくは少なくとも１つの酸洗い槽；（Ｃ）に対する処理方向下流側にある
（Ｄ）任意選択的に、酸洗い設備（Ｃ）で酸洗いされた鉄または鋼部品をすすぐための少なくとも１つのすすぎ設備、より特には少なくとも１つのすすぎ槽；（Ｄ）に対する処理方向下流側にある
（Ｅ）酸洗い設備（Ｃ）で酸洗いされ、場合によりすすぎ設備（Ｄ）ですすがれた鉄または鋼部品のフラックス処理のための少なくとも１つのフラックス処理設備であって、フラックス組成物を含有する少なくとも１つのフラックス槽を含むものであって、前記フラックス槽がアルコール／水混合物を含む液相を含み、前記フラックス槽の液相が、特に溶解または分散形態、好ましくは溶解形態においてフラックス組成物を具備するものであり、かつ、
前記フラックス組成物が、成分として、（ｉ）塩化亜鉛（ＺｎＣｌ２）、（ｉｉ）塩化アンモニウム（ＮＨ４Ｃｌ）、（ｉｉｉ）場合により少なくとも１つのアルカリ金属および／またはアルカリ土類金属塩、および（ｉｖ）少なくとも１つのアルミニウム塩および／または少なくとも１つの銀塩、より特には塩化アルミニウム（ＡｌＣｌ３）および／または塩化銀（ＡｇＣｌ）、好ましくは塩化アルミニウム（ＡｌＣｌ３）を具備すると共に、前記フラックス組成物が塩化鉛（ＰｂＣｌ２）および塩化ニッケル（ＮｉＣｌ２）を少なくとも実質的に含まないか、好ましくは完全に含まないものである；（Ｅ）に対する処理方向下流側にある
（Ｆ）フラックス処理設備（Ｅ）においてフラックス処理を受けた鉄または鋼部品を乾燥するための少なくとも１つの乾燥設備；（Ｆ）に対する処理方向下流側にある
（Ｇ）フラックス処理設備（Ｅ）でフラックス処理を受け、場合により乾燥設備（Ｆ）で乾燥された鉄または鋼部品の溶融亜鉛メッキのための少なくとも１つの溶融亜鉛メッキ設備であって、
溶融亜鉛メッキ設備は、少なくとも１つのアルミニウム含有、より特にはアルミニウム合金化亜鉛溶融物（「Ｚｎ／Ａｌ溶融物」）を含有し、少なくとも１つの溶融亜鉛メッキ槽が、鉄または鋼鉄部品を浸すために設計されるアルミニウム含有、より特にはアルミニウム合金化亜鉛溶融物を具備するものである。
【０１１６】
上述したように、フラックス処理設備（Ｅ）のフラックス槽は通常酸性に調整される。
【０１１７】
特に、フラックス槽は、定義されたおよび／または規定された、より特には酸性のｐＨ、より特には０〜６．９のｐＨ範囲、好ましくは０．５〜６．５のｐＨ範囲、より好ましくは０．５〜６．５のｐＨ範囲、１〜５．５のｐＨ範囲、非常に好ましくは１．５〜５のｐＨ範囲、特に好ましくは２〜４．５のｐＨ範囲、さらにより好ましくは２〜４のｐＨ範囲に調整される。
【０１１８】
１つの特に好ましい実施例によれば、前記フラックス槽は、定義されたおよび／または規定されたより特定的には酸性のｐＨに調節され、そのｐＨは好ましくは無機塩基性化合物、より特別にはアンモニア（ＮＨ３）と組み合わせた好ましくは無機酸により調節される。
【０１１９】
これに関連する利点は、本発明の方法に関連して既に明らかにされている：
【０１２０】
通常、前記システムは、フラックス槽が、アルコール／水混合物に基づいて、０．５：９９．５〜９９：１の範囲内、より特には２：９８〜９５：５の範囲内、好ましくは５：９５〜９０：１０の範囲内、より好ましくは５：９５〜５０：５０の範囲、極めて好ましくは５：９５〜４５：５５の範囲内、特に好ましくは５：９５〜５０：５０、さらにより好ましくは１０：９０〜３０：７０の範囲内の重量ベースのアルコール／水混合物比を具備するように構成される。
【０１２１】
本発明のシステムは、フラックス槽が、アルコール／水混合物に基づいて、少なくとも０．５重量％の量、より好ましくは少なくとも１重量％の量、好ましくは少なくとも２重量％、より好ましくは少なくとも３重量％、さらにより好ましくは少なくとも４重量％の量のアルコールを含むように慣例的に構成される。
【０１２２】
通常、本発明のシステムは、フラックス槽が、アルコール／水混合物に基づいて、９０重量％までの量、より特別には７０重量％までの量、好ましくは５０重量％までの量、より好ましくは３０重量％までの量、さらにより好ましくは２５重量％までの量のアルコールを含むように構成される。
【０１２３】
慣例的に、フラックス処理設備（Ｅ）のフラックス槽の構成において、その手順は、フラックス槽のアルコール／水混合物のアルコールが、４０℃〜２００℃の範囲内、４５℃〜１８０℃の範囲内、好ましくは５０℃〜１５０℃の範囲内、より好ましくは５５℃〜１３０℃の範囲内、非常に好ましくは６０℃〜１１０℃の範囲内の大気圧下（１，０１３．２５ｈＰａ）での沸点を含有するアルコールから選択されるように構成される。
【０１２４】
前記フラックス槽のアルコール／水混合物のアルコールは、典型的には水混和性および／または水溶性アルコールである。
【０１２５】
前記フラックス槽のアルコール／水混合物のアルコールは、水との共沸混合物を形成するアルコールが好ましい。
【０１２６】
１つの好ましい実施形態によれば、この手順は、フラックス槽のアルコール／水混合物のアルコールが、Ｃ１〜Ｃ１０アルコール、より特にＣ１〜Ｃ６アルコール、好ましくはＣ１〜Ｃ４アルコールおよびそれらの混合物の群から選択されるようなものである。前記フラックス槽のアルコール／水混合物のアルコールが、直鎖状または分枝状、飽和または不飽和、脂肪族、脂環式または芳香族、一級、二級または三級の、一価、二価または三価のＣ１〜Ｃ１０アルコールおよびそれらの混合物、より特にＣ１−Ｃ６アルコール、好ましくはＣ１−Ｃ４アルコールからなる群から選択されるとさらに好ましく、さらに好ましくは直鎖または分岐鎖の、飽和の、脂肪族の、一級、二級または三級の一価のＣ１〜Ｃ１０アルコール及びそれらの混合物からなる群から、より特にＣ１〜Ｃ６アルコール、好ましくはＣ１〜Ｃ４アルコールからなる群から選択される場合が、本発明にしたがってさらに好ましいものである。
【０１２７】
本発明による特に好ましい１つの実施形態によれば、前記フラックス槽は、フラックス槽のアルコール／水混合物のアルコールが、メタノール、エタノール、プロパン−１−オール、プロパン−２−オール、ブタン−１−オール、ブタン−２−オール、２−メチルプロパン−１−オール、２−メチルプロパン−２−オール、ペンタン−１−オール、ペンタン−２−オール、ペンタン−３−オール、２−メチルブタン−１−オール、３メチルブタン−１−オール、２−メチルブタン−２−オール、３−メチルブタン−２オール、２，２−ジメチルプロパン−１−オール、ヘキサン−１−オール、ヘプタン−１−オール、オクタン−１−オール、ノナン−１−オール、デカン−１−オール 、エタン−１，２−ジオール、プロパン−１，２−ジオール、シクロペンタノール、シクロヘキサノール、プロプ−２−エン−１−オール、ブト−２−エン−１−オールおよびそれらの混合物からなる群から、より特にはメタノール、エタノール、プロパン−１−オール、プロパン−２−オール、ブタン−１−オール、ブタン−２−オール、２−メチルプロパン−１−オール、２−メチルプロパン−２−オール、ペンタン−１−オール、ペンタン−２−オール、ペンタン−３−オール、２−メチルブタン−１−オール、３−メチルブタン−１−オール、２−メチルブタン−２−オール、３−メチルブタン−２−オール、２，２−ジメチルプロパン−１−オールおよびそれらの混合物からなる群から、好ましくはメタノール、エタノール、プロパン−１−オール、プロパン−２−オール、ブタン−１−オール、ブタン−２−オール、２−メチルプロパン−１−オール、２−メチルプロパン−２−オールおよびそれらの混合物からなる群から、さらにより好ましくは、メタノール、エタノール、プロパン−１−オール、プロパン−２−オール、ブタン−１−オール、ブタン−２−オールおよびそれらの混合物の群から選択されるように設計されるものである。
【０１２８】
本発明にしたがって特に好ましい１つの実施形態によれば、このシステムは、フラックス槽のアルコール／水混合物のアルコールが、メタノール、エタノール、プロパン−１−オール、プロパン−２−オール、ブタン−１−オール、ブタン−２−オールおよびそれらの混合物からなる群から選択されるように構成される。
【０１２９】
本発明の特定の１つの実施形態によれば、アルコール／水混合物のアルコールは、より特にはアルコキシル化、好ましくはエトキシル化またはプロポキシ化、Ｃ６〜Ｃ２５アルコール、好ましくはＣ８〜Ｃ１５アルコール、およびアルコキシル化、好ましくはエトキシル化またはプロポキシル化脂肪アルコール、好ましくはＣ６〜Ｃ３０脂肪アルコール、ヒドロキシル官能ポリアルキレングリコールエーテル、ヒドロキシル官能脂肪アルコールアルコキシレート、より特にはＣ６−Ｃ３０脂肪アルコールアルコキシレート、ヒドロキシル官能アルキル（ポリ）グルコシドおよびヒドロキシル官能アルキルフェノールアルコキシレートおよびそれらの混合物から選択される界面活性アルコール（すなわち、界面活性特性を含有するアルコール）である。
【０１３０】
本発明のシステム内では、少なくとも１つの湿潤剤および／または界面活性剤、さらに特には少なくとも１つのイオン性または非イオン性湿潤剤および／または界面活性剤、好ましくは少なくともひとつの非イオン性湿潤剤および／または界面活性剤をさらに含むことができる。
【０１３１】
本発明にしたがって使用されるフラックス槽中の湿潤剤および／または界面活性剤の量は広い範囲内で変えることができる：
【０１３２】
特に前記フラックス槽は、少なくとも１つの湿潤剤および／または界面活性剤を、フラックス槽に基づいて、０．０００１〜１５重量％の量、好ましくは０．００１〜１０重量％の量、より好ましくは０．０１〜８重量％の量、さらにより好ましくは０．０１〜６重量％の量、非常に好ましくは０．０５〜３重量％の量、さらにより好ましくは０．１〜２重量％の量でさらに含むことができる。
【０１３３】
さらに、前記フラックス槽は、少なくとも１つの湿潤剤および／または界面活性剤を、フラックス槽に基づいて、０．０００１〜１０体積％の量、好ましくは０．００１〜８体積％の量、より好ましくは０．０１〜５体積％の量、非常に好ましくは０．０５〜３体積％の量、さらにより好ましくは０．１〜２体積％の量でさらに含むことができる。
【０１３４】
本発明の方法に関連して上記で明らかにされたように、本発明にしたがって設計されたフラックス槽中で本発明にしたがって使用されるフラックス組成物の量および／または濃度は、同様に広い範囲内で変わり得る：
【０１３５】
特に、フラックス槽が、フラックス組成物を、より特にはフラックス組成物の全塩分として計算される少なくとも１５０ｇ／Ｌの量、より特に少なくとも２００ｇ／Ｌの量、好ましくは少なくとも２５０ｇ／Ｌの量、より好ましくは少なくとも３００ｇ／Ｌの量、非常に好ましくは少なくとも４００ｇ／Ｌの量、特に好ましくは少なくとも４５０ｇ／Ｌの量、さらにより好ましくは少なくとも５００ｇ／Ｌの量で含むようにすることができる。
【０１３６】
さらに、本発明によれば、フラックス槽が、フラックス組成物を、フラックス組成物の全塩分として計算される１５０ｇ／Ｌ〜７５０ｇ／Ｌの量、より特に２００ｇ／Ｌ〜７００ｇ／Ｌの量、好ましくは２５０ｇ／Ｌ〜６５０ｇ／Ｌの量、より好ましくは３００ｇ／Ｌ〜６２５ｇ／Ｌの量、非常に好ましくは４００ｇ／ Ｌ〜６００ｇ／Ｌの量、特に好ましくは４５０ｇ／Ｌ〜５８０ｇ／Ｌの量、さらにより好ましくは５００ｇ／Ｌ〜５７５ｇ／Ｌの量で含むようにすることができる。
【０１３７】
特に好ましい１つの実施形態によれば、本発明にしたがって使用されるフラックス組成物は、成分として以下のものを含むように調製される：
（ｉ）より特には５０〜９５重量％の範囲内、好ましくは５５〜９０重量％の範囲内、より好ましくは６０〜８５重量％の範囲内、より好ましくは６５〜８２．５重量％の範囲内、さらにより好ましくは７０〜８２重量％の範囲内の量の塩化亜鉛（ＺｎＣｌ２）、
（ｉｉ）より特には５〜４５重量％の範囲内、好ましくは７．５〜４０重量％の範囲内、より好ましくは１０〜３５重量％の範囲内、非常に好ましくは１１〜２５重量％の範囲内、より好ましくは１２〜２０重量％の範囲内の量の塩化アンモニウム（ＮＨ４Ｃｌ）、
（ｉｉｉ）場合により、より特には０．１〜２５重量％の範囲内、好ましくは０．５〜２０重量％の範囲内、さらに好ましくは１〜１５重量％の範囲内、非常に好ましくは２〜１２．５重量％の範囲内、さらにより好ましくは４〜１０重量％の範囲内の量の少なくとも１つのアルカリ金属塩および／またはアルカリ土類金属塩、および、
（ｉｖ）より特には１×１０−７〜２重量％の範囲内、好ましくは１×１０−６〜１．５重量％の範囲内、より好ましくは１×１０−５〜１重量％の範囲内、非常に好ましくは２×１０−５〜０．５重量％の範囲内、より一層好ましくは５×１０ −５ 〜５×１０−３重量％の範囲内の量の少なくとも１つのアルミニウム塩および／または少なくとも１つの銀塩、より特には塩化アルミニウム（ＡｌＣｌ３）および／または塩化銀（ＡｇＣｌ）、好ましくは塩化アルミニウム（ＡｌＣｌ３）、
ここで、上記量の数値の全てが組成物に基づいており、合計１００重量％となるように選択されるべきであり、および、
ここで、フラックス組成物は、塩化鉛（ＰｂＣｌ２）および塩化ニッケル（ＮｉＣｌ２）を少なくとも実質的に含まないか、好ましくは完全に含まない。
【０１３８】
本発明の方法に関連して既に上記で概説したように、本発明にしたがって使用されるフラックス組成物の成分（ｉｉｉ）もまた、広い範囲内で変動し得る：
【０１３９】
本発明によれば、フラックス組成物が、成分（ｉｉｉ）のアルカリ金属塩および／またはアルカリ土類金属塩として、アルカリ金属塩化物および／またはアルカリ土類金属塩化物を含むのが好ましい。
【０１４０】
１つの典型的な実施形態によれば、本発明にしたがって使用されるフラックス組成物は、成分（ｉｉｉ）のアルカリ金属塩および／またはアルカリ土類金属塩として、リチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）とバリウム（Ｂａ）そしてまた組み合わせからなる群から選択されるアルカリ金属および／またはアルカリ土類金属の少なくとも１つのアルカリ金属塩および／またはアルカリ土類金属塩を含むことが好ましい。
【０１４１】
本発明のさらなる典型的な実施形態によれば、本発明にしたがって使用されるフラックス組成物は、成分（ｉｉｉ）のアルカリ金属塩および／またはアルカリ土類金属塩として、互いに異なる少なくとも２つのアルカリ金属塩および／またはアルカリ土類金属塩、特にリチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）およびバリウム（Ｂａ）ならびにそれらの組み合わせからなる群から選択されるアルカリ金属および／またはアルカリ土類金属の少なくとも２つのアルカリ金属塩および／またはアルカリ土類金属塩を含むことが好ましい。
【０１４２】
最後に、さらなる典型的な実施形態によれば、本発明にしたがって使用されるフラックス組成物は、成分（ｉｉｉ）のアルカリ金属塩および／またはアルカリ土類金属塩として、互いに異なる少なくとも２つのアルカリ金属塩、より特には互いに異なる２つのアルカリ金属塩化物を含有すること、好ましくはより特には５０：１〜１：５０の範囲内、より特別には２５：１〜１：２５の範囲内、好ましくは１０：１〜１：１０の範囲内のナトリウム／カリウム重量比の塩化ナトリウムと塩化カリウムを具備することが好ましい。
【０１４３】
本発明にしたがって使用されるフラックス組成物が、塩化コバルト（ＣｏＣｌ２）、塩化マンガン（ＭｎＣｌ２）、塩化スズ（ＳｎＣｌ２）、塩化ビスマス（ＢｉＣｌ３）および同様に塩化アンチモン（ＳｂＣｌ３）を少なくとも実質的に含まないか、好ましくは完全に含まない場合が、本発明によって好ましい。
【０１４４】
本発明にしたがって使用されるフラックス組成物が、塩化鉛（ＰｂＣｌ２）、塩化ニッケル（ＮｉＣｌ２）、塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）を少なくとも実質的に含まないか、好ましくは完全に含まない場合、および／または、フラックス組成物が、塩化鉛（ＰｂＣｌ２）、塩化ニッケル（ＮｉＣｌ２）、塩化コバルト（ＣｏＣｌ２）、塩化マンガン（ＭｎＣｌ２）、塩化スズ（ＳｎＣｌ２）、塩化ビスマス（ＢｉＣｌ３）および塩化アンチモン（ＳｂＣｌ３）の群からの選択される塩化物を少なくとも実質的に含まないか、好ましくは完全に含まない場合、本発明にしたがってさらに有利である。
【０１４５】
本発明にしたがって使用されるフラックス組成物が、鉛（Ｐｂ）、ニッケル（Ｎｉ）、コバルト（Ｃｏ）、マンガン（Ｍｎ）、スズ（Ｓｎ）、ビスマス（Ｂｉ）およびアンチモン（Ｓｂ）の群からの金属の塩および化合物を少なくとも実質的に含まないか、好ましくは完全に含まないことが、本発明にしたがって同様に好ましい。
【０１４６】
後に、本発明によれば、フラックス組成物が、塩化亜鉛（ＺｎＣｌ２）を除いておよびアルミニウム塩および／または銀塩、より特には塩化銀（ＡｇＣｌ）および／または塩化アルミニウム（ＡｌＣｌ３）を除いて、遷移金属および重金属の塩および化合物を少なくとも実質的に含まないか、好ましくは完全に含まない場合に、本発明によって特に利益的である。
【０１４７】
さらに、本発明によれば、フラックス処理設備（Ｅ）は、鉄または鋼部品を、フラックス槽および／またはフラックス組成物と接触させるための手段、より特には浸漬または噴霧のための手段または噴霧の適用、好ましくは浸漬のための手段を有するものである。鉄または鋼部品をフラックス槽および／またはフラックス組成物と接触させるための手段は制御可能でありおよび／または鉄または鋼部品が、フラックス槽および／またはフラックス組成物と、０．００１〜３０分間、より特に０．０１〜２０分間、好ましくは０．１〜１５分間、好ましくは０．５〜１０分間、さらに好ましくは１〜５分間接触されるような方法において特に制御手段によって制御されること、より特にはフラックス槽中に浸漬されることがその場合であることが好ましい。さらに、本発明によれば、鉄または鋼部品をフラックス槽および／またはフラックス組成物と接触させるための手段は制御可能でありおよび／またはより特には制御手段によって制御されること、鉄または鋼部品が、フラックス槽および／またはフラックス組成物と、３０分以内、より特には２０分以内、好ましくは１５分以内、好ましくは１０分以内、さらに特に５分以内で接触させるような方法において制御されること、より特にはフラックス槽中に浸漬されることが、本発明による場合であることが好ましい。
【０１４８】
さらに、本発明によれば、乾燥処理設備（Ｆ）が制御可能でありおよび／またはその方法においてより特には制御手段によって制御されることが可能であること、乾燥処理が５０〜４００℃の範囲内、特に７５〜３５０℃の範囲内、好ましくは１００〜３００℃の範囲内、より好ましくは１２５〜２７５℃、非常に好ましくは１５０〜２５０℃の範囲内の温度で行われること、および／または、方法工程（ｆ）における乾燥処理は、４００℃まで、より特別には３５０℃まで、好ましくは３００℃まで、さらに好ましくは２７５℃まで、極めて好ましくは２５０℃までの温度で行われることが、本発明による場合であることが好ましい。
【０１４９】
さらに、本発明によれば、乾燥処理設備（Ｆ）は制御可能でありおよび／またはその方法においてより特には制御手段によって制御されることが可能であること、乾燥中の鉄または鋼部品の表面が１００〜３００℃の範囲内、特に１２５〜２７５℃の範囲内、好ましくは１５０〜２５０℃の範囲内、より好ましくは１６０〜２２５℃の範囲内、非常に好ましくは１７０〜２００℃の範囲内の温度を含有するように、乾燥処理が行われる。
【０１５０】
前記乾燥処理は典型的には空気の存在下で行われる。この目的のために、乾燥処理設備（Ｆ）は、空気の導入および／または流入のための少なくとも１つの入口を具備する。
【０１５１】
乾燥処理設備（Ｆ）は通常、少なくとも１つの乾燥手段、より特には少なくとも１つのオーブンを具備する。
【０１５２】
本発明のシステムの溶融亜鉛メッキ設備（Ｇ）に関しては、それは少なくとも１つのアルミニウム含有、より特にはアルミニウム合金化亜鉛溶融物（「Ｚｎ／Ａｌ溶融物」）を含むものであり、より特に少なくとも１つの溶融亜鉛メッキ槽は、好ましくは鉄または鋼部品の浸漬用に設計されたアルミニウム含有、より特にはアルミニウム合金化亜鉛溶融物を具備するものである。
【０１５３】
これに関連して、本発明のシステムは、典型的には、アルミニウム含有、より特にはアルミニウム合金化亜鉛溶融物（「Ｚｎ／Ａｌ溶融物」）および／または特に溶融亜鉛メッキ槽が、アルミニウム含有、より特にアルミニウム合金化亜鉛溶融物および／または特にアルミニウム含有溶融亜鉛メッキ槽に基づいて、０．０００１〜２５重量％の範囲内、より特別には０．００１〜２０重量％の範囲内、好ましくは０．００５〜１７．５重量％の範囲内、より好ましくは０．０１〜１５重量％の範囲内、非常に好ましくは０．０２〜１２．５重量％の範囲内、特に好ましくは０．０５〜１０重量％の範囲内、さらにより好ましくは０．１〜８重量％の範囲内のアルミニウム量を含むように構成される。特に、ここでは、アルミニウム含有、より特にはアルミニウム合金化亜鉛溶融物（「Ｚｎ／Ａｌ溶融物」）および／または溶融亜鉛メッキ槽に基づいて、アルミニウム合金化亜鉛溶融物（「Ｚｎ／Ａｌ溶融物」）および／または溶融亜鉛メッキ槽が、少なくとも７５重量％、より好ましくは少なくとも８０重量％、好ましくは少なくとも８５重量％、より好ましくは少なくとも９０重量％の量の亜鉛を具備することが可能であり、また、場合により、より特には５重量％までの量で少なくとも１つのさらなる金属を具備することおよび／またはビスマス（Ｂｉ）、鉛（Ｐｂ）、スズ（Ｓｎ）、ニッケル（Ｎｉ）、ケイ素（Ｓｉ）、マグネシウム（Ｍｇ）およびそれらの組み合わせからなる群から選択される少なくとも１つのさらなる金属を具備することが可能である。ここで、全ての上記量の数値は、合計１００重量％になるように選択されるべきである。
【０１５４】
典型的には、本発明のシステムは、アルミニウム含有、より特にはアルミニウム合金化亜鉛溶融物（「Ｚｎ／Ａｌ溶融物」）および／または溶融亜鉛メッキ槽が以下の組成を含有するように構成されるものであり、前記の量の数値の全てが、アルミニウム含有、より特にはアルミニウム合金化亜鉛溶融物（「Ｚｎ／Ａｌ溶融物」）および／または溶融亜鉛メッキ槽に基づいて、その結果として合計１００重量％となるように選択されるべきである：
（ｉ）  より特には７５〜９９．９９９９重量％の範囲内、より特に８０〜９９．９９９重量％の範囲内、好ましくは８２．５〜９９．９９５重量％の範囲内、より好ましくは８５〜９９．９９重量％の範囲内、非常に好ましくは８７．５〜９９．９８重量％の範囲内、特に好ましくは９０〜９９．９５重量％の範囲内、さらにより好ましくは９２〜９９．９重量％の範囲内の量の亜鉛（Ｚｎ）、
（ｉｉ）  より特には０．０００１〜２５重量％の範囲内、さらに特別には０．００１〜２０重量％の範囲内、好ましくは０．００５〜１７．５重量％の範囲内、さらに好ましくは０．０１〜１５重量％の範囲内、非常に好ましくは０．０２〜１２．５重量％の範囲内、特に好ましくは０．０５〜１０重量％の範囲内、さらにより好ましくは０．１〜８重量％の範囲内の量のアルミニウム（Ａｌ）、
（ｉｉｉ）  場合により、より特には０．５重量％までの量、好ましくは０．３重量％までの量、さらに好ましくは０．１重量％までの量のビスマス（Ｂｉ）、
（ｉｖ）  場合により、より特には０．５重量％までの量、好ましくは０．２重量％までの量、さらに好ましくは０．１重量％までの量の鉛（Ｐｂ）、
（ｖ）  場合により、より特には０．９重量％までの量、好ましくは０．６重量％までの量、さらに好ましくは０．３重量％までの量のスズ（Ｓｎ）、
（ｖｉ）  場合により、より特には０．１重量％までの量、好ましくは０．０８重量％までの量、さらに好ましくは０．０６重量％までの量のニッケル（Ｎｉ）、
（ｖｉｉ）  場合により、より特には０．１重量％までの量、好ましくは０．０５重量％までの量、より好ましくは０．０１重量％までの量のケイ素（Ｓｉ）、
（ｖｉｉｉ）  場合により、より特には５重量％までの量、好ましくは２．５重量％までの量、さらに好ましくは０．８重量％までの量のマグネシウム（Ｍｇ）。
【０１５５】
本発明の１つの実施形態によれば、アルミニウム含有、より特にはアルミニウム合金化亜鉛溶融物（「Ｚｎ／Ａｌ溶融物」）および／または溶融亜鉛メッキ槽は、３７５℃〜７５０℃の範囲内の温度、より特には３８０℃〜７００℃の範囲内の温度、好ましくは３９０℃〜６８０℃の範囲の温度、さらにより好ましくは３９５℃〜６７５℃の範囲の温度を有しても良いものである。
【０１５６】
本発明のシステムは、典型的には、溶融亜鉛メッキ設備（Ｇ）が、より特には、制御手段によって、鉄または鋼部品が、アルミニウム含有、より特にはアルミニウム合金化亜鉛溶融物（「Ｚｎ／Ａｌ溶融物」）におよび／または溶融亜鉛メッキ槽に浸漬されるように構成されおよび／または制御され、特に制御可能でありおよび／または制御されるように設計され、効果的な溶融亜鉛メッキを確保するのに十分な時間、より特には０．０００１〜６０分の範囲内、好ましくは０．００１〜４５分の範囲内、より好ましくは０．０１〜３０分の範囲内、より好ましくは０．１〜１５分の範囲内の時間、そこに浸漬されて攪拌されるように設計されるものである。 
【０１５７】
本発明の典型的な１つの実施形態によれば、前記溶融亜鉛メッキ設備（Ｇ）が、少なくとも１つの不活性ガス、より特には窒素と、アルミニウム含有、より特にはアルミニウム合金化亜鉛溶融物（「Ｚｎ／Ａｌ溶融物」）および／または溶融亜鉛メッキ槽を接触させおよび／またはすすぎしまたは浸透させる手段を具備すること場合が好ましい。
【０１５８】
本発明の方法に関連して既に上述したように、本発明のシステムは、原則的に設計において連続的または不連続的に動作可能であり、および／または原則的に連続的または断続的に動作可能である。
【０１５９】
特に、本発明のシステムは、鉄または鋼部品が、個々の製品としてまたは多数の個々の製品として溶融亜鉛メッキすることができるように、または鉄または鋼部品が、より特にはワイヤ、チューブ、シートまたはコイル材料など細長い製品として溶融亜鉛メッキすることができるように、設計されるものである。
【０１６０】
さらに、本発明によれば、本発明のシステムは、溶融亜鉛メッキ設備（Ｆ）の処理方向下流側に、溶融亜鉛メッキ施設（Ｆ）で亜鉛メッキされる鉄または鋼部品を冷却するための少なくとも冷却設備（Ｈ）をさらに含むことができる。特に、冷却設備（Ｈ）は、空気の存在下で制御可能および／または制御されるように構成することができ、さらに、本発明のシステムは、任意選択の冷却設備（Ｈ）の処理方向下流に、溶融亜鉛メッキされ、冷却された鉄または鋼部品を後作業および／または後処理するための後処理設備（Ｉ）を少なくとも備えることができる。
【０１６１】
本発明のシステムのさらなる詳細については、不必要な繰り返しを避けるために、本発明のシステムに関して同様に適用される本発明の方法に関する上記の所見を参照することができる。
【０１６２】
本発明の第３の様相によれば、本発明のさらなる主題は、溶融亜鉛メッキ工程における鉄または鋼部品のフラックス処理のためのフラックス槽である：
ここで、フラックス槽は、アルコール／水混合物を含む液相を含み、このフラックス槽の液相が、特に溶解または分散形態、好ましくは溶解形態のフラックス組成物を含むものであり、
ここで、フラックス組成物は、成分として、（ｉ）塩化亜鉛（ＺｎＣｌ２）、（ｉｉ）塩化アンモニウム（ＮＨ４Ｃｌ）、（ｉｉｉ）任意に少なくとも１つのアルカリ金属および／またはアルカリ土類金属塩、および（ｉｖ）少なくとも１つのアルミニウム塩および／または少なくとも１つの銀塩、より特には塩化アルミニウム（ＡｌＣｌ３）および／または塩化銀（ＡｇＣｌ）、好ましくは塩化アルミニウム（ＡｌＣｌ３）を含むものであり、かつ、ここで、フラックス組成物は、塩化鉛（ＰｂＣｌ２）および塩化ニッケル（ＮｉＣｌ２）を少なくとも実質的に含まないか、好ましくは完全に含まないものである。
【０１６３】
本発明のフラックス槽のさらなる詳細については、不必要な繰り返しを避けるために、本発明の方法に関する上記の所見、およびフラックス槽に関して同様に適用される本発明のシステムを参照することができる。
【０１６４】
本発明の第４の様相によれば、本発明のさらなる主題は、溶融亜鉛メッキ工程における鉄または鋼部品のフラックス処理のためのフラックス組成物である：
ここで、フラックス組成物は、成分として、（ｉ）塩化亜鉛（ＺｎＣｌ２）、（ｉｉ）塩化アンモニウム（ＮＨ４Ｃｌ）、（ｉｉｉ）任意に少なくとも１つのアルカリ金属塩および／またはアルカリ土類金属塩、および（ｉｖ）少なくとも１つのアルミニウム塩および／または少なくとも１つの銀塩、より特には塩化アルミニウム（ＡｌＣｌ３）及び／または塩化銀（ＡｇＣｌ）、好ましくは塩化アルミニウム（ＡｌＣｌ３）を含むものであり、かつ、ここで、前記フラックス組成物が、塩化鉛（ＰｂＣｌ２）および塩化ニッケル（ＮｉＣｌ２）を少なくとも実質的に含まないか、好ましくは完全に含まないものである。
【０１６５】
好ましい１つの実施形態によれば、本発明のフラックス組成物は、フラックス槽の液相中の溶液または分散液中、好ましくは溶液中に存在し、ここでフラックス槽の液相はアルコール／水混合物を包含する。
【０１６６】
さらなる詳細については、不必要な繰り返しを避けるために、本発明の方法、本発明のシステム、および本発明のフラックス槽に関する上記の所見を参照することができる。これは、本発明のフラックス組成物に関しても同様に当てはまる。
【０１６７】
本発明の第５および第６の様相によれば、発明のさらなる主題は、それぞれ溶融亜鉛メッキプロセスにおける鉄または鋼部品のフラックス処理のための本発明の前記フラックス槽および本発明の上記フラックス組成物の使用である。
【０１６８】
発明にしたがった使用に関連して、特にフラックス組成物がフラックス槽と組み合わされ、ここで、前記フラックス槽が、アルコール／水混合物を含む液相を含み、フラックスの液相が、より特には溶解または分散形態、好ましくは溶解形態のフラックス組成物を含むものである。
【０１６９】
本発明による使用のさらなる詳細については、本発明による使用にも同様に本発明の他の態様に関する上記の所見を参照して当てはめることができる。
【０１７０】
第７の態様によれば、本発明の最後の主題は、上述の本発明の方法によっておよび／または上述の本発明のシステムで得られる溶融亜鉛メッキされた鉄または鋼部品である。
【０１７１】
冒頭に既に示し、そして特に本発明による実施例によって示されるように、本発明の生成物に関連した特別な利点、特に減少した遷移金属および／または重金属含有量ならびに間然された機械的性質および腐食保護特性腐食が存在する。
【０１７２】
本発明の溶融亜鉛メッキされた鉄または鋼部品に関しては、この溶融亜鉛メッキされた鉄または鋼部品は、その表面に、０．５〜３００μｍの厚さ、特に１〜２００μｍの厚さ、好ましくは１．５〜１００μｍの厚さ、より好ましくは２〜３０μｍの厚さの溶融亜鉛メッキ層を含有する。
【０１７３】
さらに、本発明の溶融亜鉛メッキされた鉄または鋼部品に関しては、この溶融亜鉛メッキされた鉄または鋼部品は、その表面に、溶融亜鉛メッキ層を有していることが好ましく、この溶融亜鉛メッキ層は、フラックス処理に由来する鉛（Ｐｂ）および／またはニッケル（Ｎｉ）を、少なくとも実質的に含まないか、完全に含んでいないものである。
【０１７４】
本発明によれば、溶融亜鉛メッキされた鉄または鋼部品が、その表面に溶融亜鉛メッキ層を備えることが特に好ましく、この溶融亜鉛メッキ層は、フラックス処理から生じる鉛（Ｐｂ）、ニッケル（Ｎｉ）、コバルト（Ｃｏ）、マンガン（Ｍｎ）、スズ（Ｓｎ）、ビスマス（Ｂｉ）およびアンチモン（Ｓｂ）からなる群から選択される重金属を少なくとも実質的に含まないか、好ましくは完全に含んでいないものである。
【０１７５】
本発明のこの態様に関するさらなる詳細については、不必要な繰り返しを避けるために、本発明の他の態様に関する上記の所見を参照して本発明のこの態様にも同様に当てはめることが可能である。
【０１７６】
本発明のさらなる特徴、利点、および可能な用途は、図面に基づく例示的な実施形態の以下の説明から、および図面自体から明らかである。ここで、それら自体または任意の所望の組み合わせで記載および／または図示されたすべての特徴は、特許請求の範囲におけるそれらの包含およびそれらの従属参照に関係なく、本発明の主題を構成する。
【図面の簡単な説明】
【０１７７】
【図１】図１は、本発明の１つの特定の実施形態による本発明の方法の個々の段階または方法工程の概略的な方法順序を示す図である。
【図２】図２は、本発明の特定の１つの実施形態による本発明のシステムの概略図を示す。
【発明を実施するための形態】
【０１７８】
図１に示される方法の概略流れ図において、連続する方法工程または方法段階（ａ）〜（ｉ）が概略的に示されると共に、方法工程（ｂ）、（ｄ）、（ｆ）、（ｈ）および（ｉ）は任意であり、特に方法工程（ｈ）および（ｉ）は任意である。
【０１７９】
図１に示される概略図によれば、方法の順序は以下の通りであり、本発明の方法は以下の順序で以下に特定される工程を連続的に含む：脱脂（工程（ａ））、すすぎ（工程（ｂ）、任意）、酸洗い（工程（ｃ））、すすぎ（工程（ｄ）、任意）、フラックス槽処理（工程（ｅ））、乾燥（工程（ｆ）、任意） 溶融亜鉛メッキ（工程（ｇ））、冷却（工程（ｈ）、任意）、および後作業または後処理（工程（ｉ）、任意）。
【０１８０】
本発明による方法の順序に関するさらなる詳細については、本発明の方法に関する上述された所見を参照することができる。
【０１８１】
図２は、個々の設備（Ａ）〜（Ｉ）を有し、設備（Ｂ）、（Ｄ）、（Ｆ）、（Ｈ）および（Ｉ）が任意であり、特に施設（Ｈ）および（Ｉ）が任意である本発明によるシステムを概略的に示す。
【０１８２】
図２に示される本発明のシステムの図によれば、このシステムは、下記の順序で以下の設備を含む：脱脂設備（Ａ）、場合によりすすぎ設備（Ｂ）、酸洗い設備（Ｃ）、場合によりすすぎ設備（Ｄ）、フラックス処理設備（Ｅ）、場合により乾燥設備（Ｆ）、溶融亜鉛メッキ設備（Ｇ）、場合により冷却施設（Ｈ）および場合により後作業施設または後処理施設（Ｉ）。
【０１８３】
本発明のシステムに関するさらなる詳細については、本発明によるシステムに関する上述した所見を参照することができる。
【０１８４】
本発明のさらなる構成、変更および変形は、本発明の範囲から逸脱することなく、本明細書を読む当業者にとって容易に認識可能かつ実現可能である。
【０１８５】
本発明を以下の例示的な実施形態を用いて説明するが、これは決して本発明を限定することを意図するものではなく、単に例示的および非限定的な実施および構成のモードを例示するに過ぎない。
【実施例】
【０１８６】
実施のための一般的プロトコル（本発明）
図１による発明の方法順序にしたがってかつ図２による本発明のシステムによって、Ｓ２３５型の試料シート（厚さ２ｍｍ、幅１００ｍｍ×１００ｍｍ）に、種々の溶融亜鉛メッキサイクルが実施される。フラックス組成物および亜鉛槽合金はそれぞれの場合に以下の詳細にしたがって変化する。
【０１８７】
それぞれの場合に実施される溶融亜鉛メッキ工程は、以下に列挙される順序で以下の方法工程を包含する（本発明にしたがって使用されるシステムはそれに応じて設計される）；
（ａ）  脱脂槽中でのアルカリ脱脂処理（１５分、７０℃、ＥＰ １ ３５２ １００ Ｂ１の実施例１による脱脂槽組成物）、
（ｂ）  ２つの連続すすぎ槽における水による二重のすすぎ処理、
（ｃ）  酸性酸洗い処理（４０分、３０℃、ＥＰ １ ３５２ １００ Ｂ１の実施例１による酸洗い槽組成物）、
（ｄ）  ２つの連続すすぎ槽における水による二重のすすぎ処理、
（ｅ）  以下の仕様によるフラックス槽でのフラックス処理（３分、６０℃、浸漬処理）、
（ｆ）  乾燥処理（熱風２６０℃、３０秒）、
（ｇ）  以下の仕様による溶融亜鉛メッキ槽中で、アルミニウム含有またはアルミニウム合金化亜鉛溶融物（「Ｚｎ／Ａｌ溶融物」）を用いて行われる溶融亜鉛メッキ（４５０℃の溶融亜鉛メッキ槽中で、予熱されフラックス処理されたシートを５０秒間浸漬処理）、
（ｉ）  溶融亜鉛メッキ槽から取り出された溶融亜鉛メッキされた試料シートの空気による冷却。
【０１８８】
サンプルシリーズ１（本発明）
種々の試料シートが、上述したような対応する前処理工程を含む上述したような溶融亜鉛メッキされる。使用されるフラックス組成物および使用されるフラックス槽の仕様は以下の通りである：
【０１８９】
フラックス組成物：
７８．９９５重量％のＺｎＣｌ２、１３重量％のＮＨ４Ｃｌ、６重量％のＮａＣｌ、２重量％のＫＣｌ、０．００５重量％（５０ｐｐｍ）のＡｌＣｌ３
【０１９０】
フラックス槽：
フラックス量/濃度（総塩分）：５５０ｇ／Ｌ
アンモニア溶液（５％）：ｐＨ調整（上昇）のためのフラックス槽1Ｌあたり１０ｍＬ
ｐＨ：３．５（アンモニア溶液なし：３．２）
湿潤剤（ノニオン系界面活性剤）：０．３％
【０１９１】
フラックス槽中のアルコール画分の変動
ａ）  ０％プロパノール（１００％水）
ｂ）  ５％プロパノール（４０ｇのプロパノール、水で１０００ｍＬとする）
ｃ）  ２０％プロパノール（１６０ｇのプロパノール、水で１０００ｍＬとする）
ｄ）  ７１．８％プロパノール（５７４．４ｇプロパノール、水で１０００ｍｌとする）
ｅ）  １００％プロパノール
【０１９２】
溶融亜鉛メッキ槽
１００ｐｐｍのアルミニウム、０．０５重量％のビスマス、０．３重量％のスズ、０．０４重量％のニッケル、残り亜鉛（すなわち、合計１００重量％）
【０１９３】
結果
変形（ａ）  フラックス溶液に浸されることによって、試料シートは塩で完全に覆われる。乾燥工程の後、構成要素の表面はまだ完全に湿っている。最小限の欠陥を含有する極めて均質な亜鉛層が形成される。
変形（ｂ）  フラックス溶液に浸されることによって、試料シートは塩で完全に覆われる。乾燥工程の後、構成要素の表面はまだわずかに乾燥している。観察するために、酸洗後および乾燥後に試料シートを秤量する。前記変形（ａ）と比較して、フラックス重量が２．５％少ない層が、より急速な乾燥の結果としてのより低い残留水分含量に起因することが見出される。亜鉛メッキの後、傷のない均質な亜鉛層が形成される。
変形（ｃ）  フラックス溶液に浸されることによって、試料シートは塩で完全に覆われる。乾燥工程の後、構成要素の表面はほとんどが乾燥している。フラックスのフィルムの重量を変形（ａ）と比較すると、１１．５％の重量減少が見られる。 亜鉛メッキの後、傷のない均質な亜鉛層が形成される。
変形（ｄ）  フラックス溶液に浸されることによって、試料シートは塩で完全に覆われる。乾燥工程の後、構成要素の表面は完全に乾燥している。フラックスのフィルムの重量を変形（ａ）と比較すると、１５％の減少が見られる。亜鉛メッキの後、傷のない均質な亜鉛層が形成される。
変形（ｅ）  フラックス塩は溶解できない沈殿物を形成する。したがって、シートがフラックスに浸漬されるとき、鋼表面をフラックス塩で効率的に濡らすことはない。それに続く亜鉛メッキでは、亜鉛合金と鋼の間に反応はない；言い換えれば、亜鉛メッキは効率的ではない。
【０１９４】
一般的な調査結果
同じ乾燥条件下（すなわち、等しい乾燥時間および乾燥温度）で、小さい量的画分および高い量的画分までを含有するフラックス槽中のアルコールの使用は、結果としてフラックス層のより急速な乾燥を生じ、亜鉛メッキのより良い品質を生じる。この結果は、より良い乾燥が、より良い品質の亜鉛メッキをもたらすということである。
【０１９５】
腐食試験（塩水噴霧試験またはＤＩＮ ＥＮ ＩＳＯ ９２２７：２０１２による塩水噴霧ミスト試験）においても、アルコール含有フラックスで前処理された溶融亜鉛メッキ鋼板は、同じフラックスで前処理された（しかしアルコール画分がない、すなわち純粋に水性の）溶融亜鉛メッキシートに対して著しく長い耐用年数（最大４０％の耐用年数の改善）を示す。
【０１９６】
実施例シリーズ２〜５（本発明）
実施例シリーズ１が繰り返されるが、異なる組成の溶融亜鉛メッキ槽を用いた。
【０１９７】
実施例シリーズ２の溶融亜鉛メッキ槽
５０００ｐｐｍのアルミニウム、０．０５重量％ビスマス、０．３重量％のスズ、０．０４重量％のニッケル、残り亜鉛（すなわち、合計１００重量％）
【０１９８】
実施例シリーズ３の溶融亜鉛メッキ槽
１０００ｐｐｍのアルミニウム、５０ｐｐｍのケイ素、残り亜鉛（すなわち、合計１００重量％）
【０１９９】
実施例シリーズ４の溶融亜鉛メッキ槽
５．４２重量％のアルミニウム、残り亜鉛（すなわち、合計１００重量％）
【０２００】
実施例シリーズ５の溶融亜鉛メッキ槽
４．５１重量％のアルミニウム、残り亜鉛（すなわち、合計１００重量％）
【０２０１】
結果
実施例シリーズ１と同様の結果が得られ、特に実施例シリーズ４および５の場合には、得られた表面もまた著しい光学的改善を示し、言い換えれば特に光沢がある。
【０２０２】
実施例シリーズ６〜１０（本発明）
フラックス組成を異ならせることによって、実施例シリーズ１〜５が繰り返される（ＡｌＣｌ３の代わりに０．００５重量％または５０ｐｐｍのＡｇＣｌを使用する）こと以外は、実施例シリーズ１〜５を繰り返す。
【０２０３】
結果
実施例シリーズ１〜５の結果と類似の結果が得られた。
【０２０４】
実施例シリーズ１１〜１５（本発明）
異なるフラックス組成（ＡｌＣｌ３単独の代わりに、０．００２５重量％または２５ｐｐｍのＡｇＣｌと０．００２５重量％または２５ｐｐｍのＡｌＣｌ３との組み合わせの使用）で、実施例シリーズ１〜５を繰り返す。
【０２０５】
結果
実施例シリーズ１〜５の結果と類似の結果が得られた。
【０２０６】
実施例シリーズ１６〜３０（比較例）
異なるフラックス組成（ＡｌＣｌ３およびＡｇＣｌの完全省略）で、実施例シリーズ１〜１５を繰り返す。
【０２０７】
結果
アルコール含有量（ａ）〜（ｄ）の場合、それぞれの場合において、亜鉛メッキ後、結果はかなりの数の欠陥および明らかに目に見える欠陥構造を含有する非常に不均一な亜鉛層である。（ｅ）のアルコール含有量の場合、ここでもフラックス塩が不溶性沈殿物を形成するので、全く亜鉛メッキ性能が存在しない。
【０２０８】
フラックスの一般レシピ（発明）
以下に示すのは、亜鉛／アルミニウム溶融物の組成に応じて最適化した本発明の典型的なフラックス組成物およびフラックス槽についての一般的なレシピ情報である。
【０２０９】
フラックス組成
ＺｎＣｌ２  ５６〜８５％
Ａｌ＝４．２〜６．２％の場合  ：通常７７〜８２％
Ａｌが１０００ｐｐｍまでの場合：通常５６〜６２％
ＮＨ４Ｃｌ  １０〜４４％
Ａｌ＝４．２〜６．２％の場合  ：通常１０〜１５％
Ａｌが１０００ｐｐｍまでの場合：通常３８〜４４％
ＮａＣｌ  ＞０〜６％
Ａｌ＝４．２〜６．２％の場合  ：通常５〜７％
Ａｌが１０００ｐｐｍまでの場合：通常＞０〜０．５％
ＫＣｌ    ＞０〜６％
Ａｌ＝４．２〜６．２％の場合  ：通常１〜３％
Ａｌが１０００ｐｐｍまでの場合：通常＞０〜０．５％
ＡｇＣｌ／ＡｌＣｌ３  ０．５〜５００ｐｐｍ
【０２１０】
上記の百分率（重量％）はすべて塩固形分（乾燥重量）に基づいている。
【０２１１】
フラックス槽
合計２００〜７００ｇ／Ｌ、通常４５０〜５５０ｇ／Ｌの塩含有量（フラックス組成）
２．５〜５の範囲内のｐＨ
Ａｌ＝４．２〜６．２％の場合  ：通常２．５〜３．５
Ａｌが１０００ｐｐｍまでの場合：通常４〜５％
必要なｐＨを調整するのに十分な量の無機酸とアンモニア溶液（アンモニア溶液で微調整）
１５〜８０℃の範囲のフラックス温度
Ａｌ＝４．２〜６．２％の場合  ：通常５０〜７０℃
Ａｌが１０００ｐｐｍまでの場合：通常３５〜６０℃
湿潤剤の含有量０．２〜５％
０．２〜７２％のエタノール画分を含有するプロパノールおよび/またはエタノールの溶液
Ａｌ＝４．２〜６．２％の場合  ：通常５〜２０％
Ａｌが１０００ｐｐｍまでの場合：通常５〜２０％
【図１】
2019518142.tif 000003
【図２】
2019518142.tif 000004
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
鉄または鋼部品の溶融亜鉛メッキ方法であって、
該方法は、以下に列挙される順序で以下の方法工程を含むことを特徴とするもの：
（ａ）  鉄または鋼部品の脱脂処理、より具体的には少なくとも１つの脱脂槽中での脱脂処理；それから、
（ｂ）  場合により、方法工程（ａ）で脱脂された鉄または鋼部品のすすぎ処理；それから、
（ｃ）  方法工程（ａ）で脱脂し、場合により方法工程（ｂ）で、より詳しくは少なくとも１つの酸洗い槽中ですすいだ鉄または鋼成分の酸洗い処理；それから、
（ｄ）  場合により、方法工程（ｃ）で酸洗いされた鉄または鋼部品のすすぎ処理；
（ｅ）  場合により、方法工程（ｃ）で酸洗いされ、場合により方法工程（ｄ）ですすがれた鉄または鋼部品のフラックス槽中のフラックス組成物によるフラックス処理であって、
前記フラックス槽が、アルコール／水混合物を含む液相を有し、前記フラックス槽の液相が、フラックス組成物を有すること、前記フラックス槽のアルコール／水混合物のアルコールが、アルコール混和性および／または水溶性アルコールであり、Ｃ１〜Ｃ６アルコールおよびそれらの混合物の群から選択されること、および、
前記フラックス組成物が、成分として、（ｉ）塩化亜鉛（ＺｎＣｌ２）、（ｉｉ）塩化アンモニウム（ＮＨ４Ｃｌ）、（ｉｉｉ）任意に少なくとも１つのアルカリ金属塩および／またはアルカリ土類金属塩、および（ｉｖ）少なくとも１つのアルミニウム塩および／または少なくとも1つの銀塩を含有すること、および、
前記フラックス組成物が塩化鉛（ＰｂＣｌ２）および塩化ニッケル（ＮｉＣｌ２）を含まないこと；それから、
（ｆ）  場合により、方法工程（ｅ）においてフラックス処理された鉄または鋼部品の乾燥処理；それから、
（ｇ）  前記亜鉛メッキ槽を含むアルミニウム含有亜鉛溶融物（「Ｚｎ／Ａｌ溶融物」）中で、方法工程（ｅ）でフラックス処理され、場合により方法工程（ｆ）で乾燥される鉄または鋼部品の溶融亜鉛メッキ処理。
【請求項２】
前記フラックス槽が、酸性に調整されていること；および／または、
前記フラックス槽が、定義されおよび／または規定された、より具体的には酸性のｐＨ値、より具体的には０〜６．９のｐＨ値範囲、好ましくは０．５〜６．５のｐＨ値範囲、より好ましくは１〜５．５、非常に好ましくは１．５〜５のｐＨ値範囲、特に好ましくは２〜４．５のｐＨ値範囲、さらにより好ましくは２〜４のｐＨ値範囲に調整されることを特徴とする請求項１記載の方法。
【請求項３】
前記フラックス槽が、アルコール／水混合物に基づいて、０．５：９９．５〜９９：１の範囲内、より具体的には２：９８〜９５：５の範囲内、好ましくは５：９５〜９０：１０の範囲内、より好ましくは５：９５〜５０：５０の範囲内、非常に好ましくは５：９５〜４５：５５の範囲内、特に好ましくは５：９５〜５０：５０の範囲内、さらにより好ましくは１０：９０〜３０：７０の範囲内の重量ベースのアルコール／水比でアルコール／水混合物を含有すること；および／または、
前記フラックス槽のアルコール／水混合物のアルコールが、Ｃ１〜Ｃ４アルコールおよびそれらの混合物の群から選択されることを特徴とする請求項１または２記載の方法。
【請求項４】
前記フラックス組成物が成分として、
（ｉ）  より特には５０〜９５重量％の範囲内、好ましくは５５〜９０重量％の範囲内、より好ましくは６０〜８５重量％の範囲内、さらに好ましくは６５〜８２．５重量％の範囲内、より好ましくは７０〜８２重量％の範囲内の塩化亜鉛（ＺｎＣｌ２）、
（ｉｉ）  より特には５〜４５重量％の範囲内、好ましくは７．５〜４０重量％の範囲内、より好ましくは１０〜３５重量％の範囲内、非常に好ましくは１１〜２５重量％の範囲内、より好ましくは１２〜２０重量％の範囲内の塩化アンモニウム（ＮＨ４Ｃｌ）、
（ｉｉｉ）  場合により、より特には０．１〜２５重量％の範囲内、好ましくは０．５〜２０重量％の範囲内、さらに好ましくは１〜１５重量％の範囲内、非常に好ましくは２〜１２．５重量％の範囲内、さらにより好ましくは４〜１０重量％の範囲の少なくとも１つのアルカリ金属塩および／またはアルカリ土類金属塩、および、
（ｉｖ）  より特には１×１０−７〜２重量％の範囲内、好ましくは１×１０−６〜１．５重量％の範囲内、より好ましくは１×１０−５〜１重量％の範囲内、非常に好ましくは２×１０−５〜０．５重量％の範囲内、より好ましくは５×１０−５〜５×１０−３重量％の範囲内の少なくとも１つのアルミニウム塩および／または少なくとも１つの銀塩、より具体的には塩化アルミニウム（ＡｌＣｌ３）および／または塩化銀（ＡｇＣｌ）、好ましくは塩化アルミニウム（ＡｌＣｌ３）を含有し、
上記の量の数値はすべて、前記組成物に基づいており、合計で１００重量％になるように選択されること、および、
前記フラックス組成物が、塩化鉛（ＰｂＣｌ２）および塩化ニッケル（ＮｉＣｌ２）を少なくとも実質的に含まないか、好ましくは完全に含まないことを特徴とする請求項１〜３のいずれか１つに記載の方法。
【請求項５】
前記フラックス組成物が、成分（ｉｉｉ）のアルカリ金属塩および／またはアルカリ土類金属塩として、アルカリ金属塩化物および／またはアルカリ土類金属塩化物を含有すること；および／または、
前記フラックス組成物が、成分（ｉｉｉ）のアルカリ金属塩および／またはアルカリ土類金属塩として、リチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）およびバリウム（Ｂａ）ならびにそれらの組み合わせの群から選択されるアルカリ金属および／またはアルカリ土類金属の少なくとも１つのアルカリ金属塩および／またはアルカリ土類金属塩を含有すること；および／または、
前記フラックス組成物が、成分（ｉｉｉ）のアルカリ金属塩および／またはアルカリ土類金属塩として、互いに異なる少なくとも２つのアルカリ金属塩および／またはアルカリ土類金属塩、リチウム（Ｌｉ）、ナトリウム（Ｎａ）、カリウム（Ｋ）、ルビジウム（Ｒｂ）、セシウム（Ｃｓ）、ベリリウム（Ｂｅ）、マグネシウム（Ｍｇ）、カルシウム（Ｃａ）、ストロンチウム（Ｓｒ）およびバリウム（Ｂａ）ならびにそれらの組み合わせからなる群から選択されるアルカリ金属および／またはアルカリ土類金属の少なくとも２つのアルカリ金属塩および／またはアルカリ土類金属塩を含有すること；および／または、
前記フラックス組成物が、成分（ｉｉｉ）のアルカリ金属塩および／またはアルカリ土類金属塩として、互いに異なる少なくとも２つのアルカリ金属塩、より特には互いに異なる２つのアルカリ金属塩化物、好ましくは塩化ナトリウムおよび塩化カリウム、より特には５０：１〜１：５０の範囲内、より特には２５：１〜１：２５の範囲内、好ましくは１０：１〜１：１０の範囲内のナトリウム／カリウムの重量比を有する塩化ナトリウムおよび塩化カリウムを含有することを特徴とする請求項１〜４のいずれか１つに記載の方法。
【請求項６】
溶融亜鉛メッキされた鉄または鋼部品のための設備であって、
該設備が、
（Ａ）  鉄または鋼部品の好ましくはアルカリ性の脱脂処理のための少なくとも１つの脱脂設備；（Ａ）に対する処理方向の下流側にある
（Ｂ）  場合により、脱脂設備（Ａ）で脱脂された鉄または鋼部品をすすぐための少なくとも１つのすすぎ設備、より詳しくは少なくとも１つのすすぎ槽；（Ｂ）に対する処理方向下流側にある
（Ｃ）脱脂設備（Ａ）で脱脂され、場合によりすすぎ設備（Ｂ）ですすがれた鉄または鋼部品の好ましくは酸性の酸洗い処理のための少なくとも一つの酸洗い設備、より詳しくは少なくとも一つの酸洗い槽；（Ｃ）に対する処理方向下流側にある
（Ｄ）場合により、酸洗い設備（Ｃ）で酸洗いされた鉄または鋼部品をすすぐための少なくとも１つのすすぎ設備、より具体的には少なくとも１つのすすぎ槽；（Ｄ）に対する処理方向下流側にある
（Ｅ）酸洗い設備（Ｃ）で酸洗いされ、場合によりすすぎ設備（Ｄ）ですすがれた鉄または鋼部品のフラックス処理のための少なくとも一つのフラックス処理設備であって、フラックス組成物を含有する少なくとも一つのフラックス槽を含み、前記フラックス槽がアルコール／水混合物を含む液相を含み、前記フラックス槽の液相が、特に溶解または分散形態、好ましくは溶解形態においてフラックス組成物を具備するものであること、かつ、
前記フラックス組成物が、成分として、（ｉ）塩化亜鉛（ＺｎＣｌ２）、（ｉｉ）塩化アンモニウム（ＮＨ４Ｃｌ）、（ｉｉｉ）場合により、少なくとも１種のアルカリ金属および／またはアルカリ土類金属塩、および（ｉｖ）少なくとも１種のアルミニウム塩および／または少なくとも１つの銀塩、より具体的には塩化アルミニウム（ＡｌＣｌ３）および／または塩化銀（ＡｇＣｌ）、好ましくは塩化アルミニウム（ＡｌＣｌ３）を含有すると共に、前記フラックス組成物が塩化鉛（ＰｂＣｌ２）および塩化ニッケル（ＮｉＣｌ２）を少なくとも実質的に含まない、好ましくは完全に含まないものであること；（Ｅ）に対する処理方向下流側にある
（Ｆ）場合により、フラックス処理設備（Ｅ）においてフラックス処理を受けた鉄または鋼部品を乾燥するための少なくとも１つの乾燥設備；（Ｆ）に対する処理方向下流側にある
（Ｇ）場合により、フラックス処理設備（Ｅ）でフラックス処理され、乾燥設備（Ｆ）で乾燥された鉄または鋼部品の溶融亜鉛メッキのための少なくとも１つの溶融亜鉛メッキ設備であって、
融亜鉛メッキ設備が、少なくとも１つのアルミニウム含有、より詳細にはアルミニウム合金化亜鉛溶融物（「Ｚｎ／Ａｌ溶融物」）を含有し、少なくとも１つの溶融亜鉛メッキ槽が、鉄または鋼鉄部品を浸すために設計されるアルミニウム含有、より詳細にはアルミニウム合金化亜鉛溶融物を具備するもの；の順序で上記処理施設を含むことを特徴とする設備。
【請求項７】
前記フラックス槽が、酸性に調整されること；および／または、
前記フラックス槽が、定義されおよび／または規定されたより具体的には酸性のｐＨ値、より特には０〜６．９のｐＨ値範囲、好ましくは０．５〜６．５のｐＨ値範囲、より好ましくはｐＨ値範囲１〜５．５、非常に好ましくは１．５〜５のｐＨ値範囲、特に好ましくは２〜４．５のｐＨ値範囲、さらにより好ましくは２〜４のｐＨ値範囲に調整されることを特徴とする請求項６記載の設備。
【請求項８】
前記フラックス槽が、アルコール／水混合物に基づいて、０．５：９９．５〜９９：１の範囲内、より特には２：９８〜９５：５の範囲内、好ましくは５：９５〜９０：１０の範囲内、より好ましくは５：９５〜５０：５０の範囲内、非常に好ましくは５：９５〜４５：５５の範囲内、特に好ましくは５：９５〜５０：５０の範囲、さらにさらに１０：９０〜３０：７０の範囲内の範囲の重量基準のアルコール／水比でアルコール／水混合物を含有すること；および／または、
前記フラックス槽のアルコール／水混合物のアルコールが、Ｃ１〜Ｃ４アルコールおよびそれらの混合物の群から選択されることを特徴とする請求項６または７記載の設備。
【請求項９】
前記フラックス組成物が成分として、
（ｉ）  より特には５０〜９５重量％の範囲内、好ましくは５５〜９０重量％の範囲内、より好ましくは６０〜８５重量％の範囲内、さらに好ましくは６５〜８２．５重量％の範囲内、より好ましくは７０〜８２重量％の範囲内の塩化亜鉛（ＺｎＣｌ２）、
（ｉｉ）  より特には５〜４５重量％の範囲内、好ましくは７．５〜４０重量％の範囲内、より好ましくは１０〜３５重量％の範囲内、非常に好ましくは１１〜２５重量％の範囲内、より好ましくは１２〜２０重量％の範囲内の塩化アンモニウム（ＮＨ４Ｃｌ）、
（ｉｉｉ）  場合により、より特には０．１〜２５重量％の範囲内、好ましくは０．５〜２０重量％の範囲内、さらに好ましくは１〜１５重量％の範囲内、非常に好ましくは２〜１２．５重量％の範囲内、さらにより好ましくは４〜１０重量％の範囲の少なくとも１つのアルカリ金属塩および／またはアルカリ土類金属塩、および、
（ｉｖ）  より特には１×１０−７〜２重量％の範囲内、好ましくは１×１０−６〜１．５重量％の範囲内、より好ましくは１×１０−５〜１重量％の範囲内、非常に好ましくは２×１０−５〜０．５重量％の範囲内、より好ましくは５×１０−５〜５×１０−３重量％の範囲内の少なくとも１つのアルミニウム塩および／または少なくとも１つの銀塩、より具体的には塩化アルミニウム（ＡｌＣｌ３）および／または塩化銀（ＡｇＣｌ）、好ましくは塩化アルミニウム（ＡｌＣｌ３）を含有し、
上記の量の数値はすべて、前記組成物に基づいて、合計で１００重量％になるように選択されること、および、
前記フラックス組成物が、塩化鉛（ＰｂＣｌ２）および塩化ニッケル（ＮｉＣｌ２）を少なくとも実質的に含まないか、好ましくは完全に含まないことを特徴とする請求項６〜８のいずれか１つに記載の設備。
【請求項１０】
前記フラックス処理設備（Ｅ）が、鉄または鋼鉄成分を、フラックス槽および／またはフラックス組成物と接触させるための手段、より具体的には浸漬または噴霧のための手段または噴霧の適用、好ましくは浸漬のための手段を含有するものであり、鉄または鋼部品をフラックス槽および／またはフラックス組成物と接触させるための手段が、制御可能でありおよび／またはそのような方法において特に制御手段によって制御されること、鉄または鋼部品が、フラックス槽および／またはフラックス組成物と、０．００１〜３０分間、より特に０．０１〜２０分間、好ましくは０．１〜１５分間、好ましくは０．５〜１０分間、さらに好ましくは１〜５分間接触されること、より具体的にはフラックス槽中に浸漬されること、鉄または鋼部品をフラックス槽および／またはフラックス組成物と接触させるための手段が、制御可能でありおよび／またはその方法においてより具体的には制御手段によって制御されること、鉄または鋼部品が、フラックス槽および／またはフラックス組成物と、３０分以内、より詳細には２０分以内、好ましくは１５分以内、好ましくは１０分以内、さらに特に５分以内で接触させること、より具体的にはフラックス槽中に浸漬されることを特徴とする請求項６〜９のいずれか１つに記載の設備。
【請求項１１】
溶融亜鉛メッキ工程における鉄または鋼部品のフラックス処理のためのフラックス槽であって、
前記フラックス槽が、アルコール／水混合物を含む液相を含有し、該フラックス槽のアルコール／水混合物のアルコールが、アルコール混和性および／または水溶性のアルコールであり、Ｃ１〜Ｃ６アルコールおよびそれらの混合物の群から選択されること、および、
前記フラックス組成物が、（ｉ）塩化亜鉛（ＺｎＣｌ２）、（ｉｉ）塩化アンモニウム（ＮＨ４Ｃｌ）、（ｉｉｉ）場合により、少なくとも１つのアルカリ金属塩および／またはアルカリ金属塩、および（ｉｖ）少なくとも１つのアルミニウム塩および／または少なくとも１つの塩化銀を含有すること、および、前記フラックス組成物が、塩化亜鉛（ＰｂＣｌ２）および塩化ニッケル（ＮｉＣｌ２）を含まないことを特徴とするフラックス槽。
【請求項１２】
溶融亜鉛メッキ工程における鉄または鋼部品のフラックス処理のためのフラックス組成物であって、
前記フラックス組成物が、成分として、（ｉ）塩化亜鉛（ＺｎＣｌ２）、（ｉｉ）塩化アンモニウム（ＮＨ４Ｃｌ）、（ｉｉｉ）場合により、少なくとも１つのアルカリ金属塩および／またはアルカリ土類金属塩、および（ｉｖ）少なくとも１つのアルミニウム塩および／または銀塩を含有すること、および、前記フラックス組成物が塩化鉛（ＰｂＣｌ２）および塩化ニッケル（ＮｉＣｌ２）を含まないことを特徴とする組成物。
【請求項１３】
溶融亜鉛メッキ方法における鉄または鋼成分のフラックス処理のための請求項１１に記載のフラックス槽または請求項１２に記載のフラックス組成物の使用。
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
鉄または鋼部品の溶融亜鉛メッキ方法において、
該方法が、
（ａ）  鉄または鋼部品の脱脂処理；それから、
（ｂ）  場合により、方法工程（ａ）において予め脱脂された鉄または鋼部品のすすぎ処理；それから、
（ｃ）  方法工程（ａ）において事前に脱脂され、そして場合により方法工程（ｂ）においてすすがれた鉄又は鋼部品の酸洗い処理；それから、
（ｄ）  場合により、方法工程（ｃ）において事前に酸洗いされた鉄または鋼部品のすすぎ処理；それから、
（ｅ）  方法工程（ｃ）において事前に酸洗いされ、場合により方法工程（ｄ）においてすすがれた鉄または鋼部品のフラックス槽中に含まれるフラックス組成物によるフラックス処理であって、
前記フラックス槽が、アルコール／水混合物を含有する液相を有し、前記フラックス槽の液相がフラックス組成物を含有すること、前記フラックス槽のアルコール／水混合物のアルコールが、アルコール混和性または水溶性アルコールであり、Ｃ１〜Ｃ６アルコールおよびそれらの混合物の群から選択されること、および、
前記フラックス組成物が、成分として、（ｉ）塩化亜鉛、（ｉｉ）塩化アンモニウム、（ｉｉｉ）場合により少なくとも１つのアルカリ金属塩またはアルカリ土類金属塩、および（ｉｖ）少なくとも１つのアルミニウム塩または銀塩を含有すること、および、
前記フラックス組成物が、塩化鉛および塩化ニッケルを含まないこと；それから、
（ｆ）  場合により、方法工程（ｅ）において事前にフラックス処理された鉄または鋼部品の乾燥処理；それから、
（ｇ）  アルミニウム含有亜鉛溶融物を含む亜鉛メッキ槽中で、方法工程（ｅ）において事前にフラックス処理され、場合により方法工程（ｆ）において乾燥された鉄または鋼部品の溶融亜鉛メッキ処理；
を、上記の順序で上記の方法工程を含むことを特徴とする方法。
【請求項２】
前記フラックス槽が、酸性ｐＨ値に調整されること；および、
前記フラックス槽が、アルコール／水混合物に基づいて、０．５：９９．５〜９９：１の範囲内の重量ベースのアルコール／水比で、アルコール／水混合物を含有することを特徴とする請求項１記載の方法。
【請求項３】
前記フラックス組成物が成分として、
（ｉ）  ５０〜９５重量％の範囲内の量の塩化亜鉛、
（ｉｉ）  ５〜４５重量％の範囲内の量の塩化アンモニウム、
（ｉｉｉ）場合により、０．１〜２５重量％の範囲の量の少なくとも１つのアルカリ金属塩またはアルカリ土類金属塩、および、
（ｉｖ）１×１０−７〜２重量％の範囲内の量の少なくとも１つのアルミニウム塩または銀塩を含有すること、
上記量の全ては組成物に基づいて、合計１００重量％となるように選択されること、および、
前記フラックス組成物が、塩化鉛および塩化ニッケルを含まないことを特徴とする請求項１または２に記載の方法。
【請求項４】
前記フラックス組成物が成分として、
（ｉ）  ７０〜８２重量％の範囲内の量の塩化亜鉛、
（ｉｉ）  １２〜２０重量％の範囲内の量の塩化アンモニウム、
（ｉｉｉ）場合により、４〜１０重量％の範囲の量の少なくとも１つのアルカリ金属塩またはアルカリ土類金属塩、および、
（ｉｖ）５×１０−５〜５×１０−３重量％の範囲内の量の少なくとも１つのアルミニウム塩または銀塩を含有すること、
上記量の全ては組成物に基づいて、合計１００重量％となるように選択されること、および、
前記フラックス組成物が、塩化鉛および塩化ニッケルを含まないことを特徴とする請求項１または２に記載の方法。
【請求項５】
鉄または鋼部品を溶融亜鉛メッキするための設備において、
前記設備が、
（Ａ）  鉄または鋼部品の脱脂処理のための少なくとも１つの脱脂装置（Ａ）；該脱脂装置（Ａ）に対する処理方向下流側にある
（Ｂ）  場合により、上流の脱脂装置（Ａ）において予め脱脂された鉄または鋼部品をすすぐための少なくとも１つのすすぎ装置（Ｂ）；該すすぎ装置に対する処理方向下流側にある
（Ｃ）  上流の脱脂装置（Ａ）で予め脱脂され、場合により上流のすすぎ装置（Ｂ）ですすがれた鉄または鋼部品の酸洗い処理のための少なくとも１つの酸洗装置（Ｃ）；該酸洗装置（Ｃ）に対する処理方向下流側にある
（Ｄ）  場合により、上流の酸洗い装置（Ｃ）で事前に酸洗いされた鉄または鋼部品をすすぐための少なくとも１つのすすぎ装置（Ｄ）；該すすぎ装置（Ｄ）に対する処理方向下流側にある
（Ｅ）  上流の酸洗い装置（Ｃ）で事前に酸洗いされ、場合によって上流のすすぎ装置（Ｄ）ですすがれた鉄または鋼部品のフラックス処理のための少なくとも１つのフラックス処理装置（Ｅ）であって、
前記フラックス処理装置（Ｅ）が、フラックス組成物を含有する少なくとも１つのフラックス槽を有すること、該フラックス槽が、アルコール／水混合物を含む液相を含有し、前記フラックス槽の液相が、フラックス組成物を含有すること、前記フラックス槽のアルコール／水混合物のアルコールが、アルコール混和性または水溶性アルコールであり、Ｃ１〜Ｃ６アルコールおよびそれらの混合物の群から選択されること、および、
前記フラックス組成物が、成分として、（ｉ）塩化亜鉛、（ｉｉ）塩化アンモニウム、（ｉｉｉ）場合により、少なくとも１つのアルカリ金属塩またはアルカリ土類金属塩、および（ｉｖ）少なくとも１つのアルミニウム塩または銀塩を含有すること、および、
前記フラックス組成物が塩化鉛および塩化ニッケルを含まないこと；前記フラックス処理装置（Ｅ）に対する処理方向下流側にある
（Ｆ）  場合により、上流のフラックス処理装置（Ｅ）において事前にフラックス処理された鉄または鋼部品を乾燥させるための少なくとも１つの乾燥装置（Ｆ）；該乾燥装置（Ｆ）に対する処理方向下流側にある
（Ｇ）  上流のフラックス処理装置（Ｅ）で事前にフラックス処理され、場合によっては上流の乾燥装置（Ｆ）で乾燥された鉄または鋼部品の溶融亜鉛メッキのための少なくとも１つの溶融亜鉛メッキ装置（Ｇ）であって、該溶融亜鉛メッキ装置（Ｇ）が、少なくとも１つのアルミニウム含有亜鉛溶融物を含有すること；
以上の処理装置を、以上の順序で具備することを特徴とする設備。
【請求項６】
前記フラックス槽が、酸性ｐＨ値に調整されること、および、
前記フラックス槽が、アルコール／水混合物に基づいて、０．５：９９．５〜９９：１の範囲内の重量ベースのアルコール／水比で、アルコール／水混合物を含有することを特徴とする請求項５記載の設備。
【請求項７】
前記フラックス処理装置（Ｅ）が、鉄または鋼部品をフラックス槽またはフラックス組成物と接触させるための手段を具備し、鉄または鋼部品をフラックス槽またはフラックス組成物と接触させるための手段が、例えば制御手段により、鉄または鋼部品を前記フラックス槽またはフラックス浴組成物と０．００１〜３０分間接触させるように制御することを特徴とする請求項５または６記載の設備。
【請求項８】
前記フラックス組成物が、成分として、
（ｉ）  ５０〜９５重量％の範囲の量の塩化亜鉛、
（ｉｉ）  ５〜４５重量％の範囲の量の塩化アンモニウム、
（ｉｉｉ）場合により、０．１〜２５重量％の範囲の量の少なくとも１つのアルカリ金属塩またはアルカリ土類金属塩、
（ｉｖ）  １×１０−７〜２重量％の範囲の量の少なくとも１つのアルミニウム塩または銀塩を含有すること；
上記量の全ては組成物に基づいて合計１００重量％となるように選択されること；および
前記フラックス組成物が、塩化鉛および塩化ニッケルを含まないことを特徴とする請求項５または６記載の設備。
【請求項９】
溶融亜鉛メッキ処理における鉄または鋼部品のフラックス処理のためのフラックス槽において、
前記フラックス槽が、アルコール／水混合物を含有する液相を有し、該フラックス浴の液相が、フラックス組成物を含有すること、前記フラックス槽のアルコール／水混合物のアルコールが、アルコール混和性または水溶性アルコールであり、Ｃ１〜Ｃ６アルコールおよびそれらの混合物の群から選択されること、および、
前記フラックス組成物が、成分として、（ｉ）塩化亜鉛、（ｉｉ）塩化アンモニウム、（ｉｉｉ）場合により少なくとも１つのアルカリ金属塩またはアルカリ土類金属塩、および（ｉｖ）少なくとも１つのアルミニウム塩または銀塩を含有すること、および
前記フラックス組成物が、塩化鉛および塩化ニッケルを含まないことを特徴とするフラックス槽。
【請求項１０】
溶融亜鉛メッキ処理における鉄または鋼部品のフラックス処理のためのフラックス組成物において、
前記フラックス組成物が、成分として、（ｉ）塩化亜鉛、（ｉｉ）塩化アンモニウム、（ｉｉｉ）場合により少なくとも１つのアルカリ金属塩またはアルカリ土類金属塩、および（ｉｖ）少なくとも１つのアルミニウム塩または銀塩を含有すること；および、
前記フラックス組成物が塩化鉛および塩化ニッケルを含まないことを特徴とするフラックス組成物。
【国際調査報告】
2019518142.tif 000005
2019518142.tif 000006
2019518142.tif 000007
2019518142.tif 000008